(57)【要約】  無機酸化物と細孔とを有するコーティング層を含み、コーティング層が改善された防汚性を示す、コーティング付き基材。コーティング付き基材は、たとえばソーラーモジュールで使用しうる。さらに、コーティング配合物及びコーティング配合物の使用が開示される。【選択図】なし【特許請求の範囲】
【請求項１】
コーティング配合物であって、
ｉ．  無機酸化物当量基準で少なくとも２ｗｔ％の少なくとも２のアスペクト比と３〜２０ｎｍの範囲内の短径とを有する長尺状緻密無機酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含み、前記コーティング配合物が、０．１〜３０ｗｔ％の酸化アルミニウム当量のアルミニウム含有化合物を含む、好ましくは、前記コーティング配合物が、０．５〜２５ｗｔ％の酸化アルミニウム当量のアルミニウム含有化合物を含む、コーティング配合物。
【請求項２】
前記ポロゲンが、
−  コアがポリマーなどの有機化合物又は２００℃未満の沸点の有機化合物を含み且つシェルが無機酸化物を含むコア−シェルナノ粒子と、
−  中空無機ナノ粒子と、
を含む、請求項１に記載のコーティング配合物。
【請求項３】
前記ポロゲンが前記コーティング配合物中の無機酸化物当量の全量の１０〜７５ｗｔ％を占める、好ましくは前記ポロゲンが前記コーティング配合物中の無機酸化物当量の全量の２０〜５０ｗｔ％を占める、請求項１又は２に記載のコーティング配合物。
【請求項４】
前記無機酸化物バインダーが０．１〜７ｎｍの範囲内の平均直径の無機酸化物ナノ粒子を含む、請求項１〜３のいずれか一項に記載のコーティング配合物。
【請求項５】
前記長尺状緻密無機酸化物粒子が前記コーティング配合物中の無機酸化物当量の全量の５〜７０ｗｔ％、好ましくは前記コーティング配合物中の無機酸化物当量の全量の５〜５０ｗｔ％、より好ましくは前記コーティング配合物中の無機酸化物当量の全量の１０〜４５ｗｔ％、最も好ましくは前記コーティング配合物中の無機酸化物当量の全量の１２〜３０ｗｔ％を占める、請求項１〜４のいずれか一項に記載のコーティング配合物。
【請求項６】
コーティング付き基材の作製方法であって、
−  第１の表面を有する基材を提供する工程と、
−  請求項１〜５のいずれか一項に記載のコーティング配合物を提供する工程と、
−  前記コーティング配合物を前記基材の前記第１の表面上に適用する工程と、
−  適用されたコーティング配合物を乾燥させる工程と、
−  乾燥させたコーティング配合物を有する前記基材をたとえば摂氏４００度超に加熱するなどの加熱により前記第１の表面上にコーティング層を含むコーティング付き基材に変換する工程と、
を含む方法。
【請求項７】
改善された防汚性を示す、請求項６に記載の方法により得られるコーティング付き基材。
【請求項８】
前記基材が、透明固形シート部材と、前記第１の表面と前記第１の表面上の前記コーティング層との間に介在するベースコーティング層と、を含み、好ましくは前記ベースコーティングがバリヤーコーティング及び反射防止コーティングの群から選択される、請求項７に記載のコーティング付き基材。
【請求項９】
【数１】
2020518684.tif 000025
で表される基材−コーティング防汚比ＡＳＲが少なくとも５０％であり、好ましくは前記基材−コーティングＡＳＲが少なくとも７５％であり、より好ましくは前記基材−コーティングＡＳＲが少なくとも８０％であり、最も好ましくは前記基材−コーティングＡＳＲが少なくとも９０％であり、Ｔが４００〜１２００ｎｍの平均透過率であり、Ｓｕｂｓｔｒａｔｅがコーティングを有していない基材を意味し、Ｃｏａｔｉｎｇが両面コーティングを有する基材を意味し、０が汚れ試験前を意味し、且つｓｏｉｌが汚れ試験後を意味する、請求項７又は８に記載のコーティング付き基材。
【請求項１０】
前記コーティング付き基材の
ＡＲＥ＝ＴＣｏａｔｅｄ  ｓｕｂｓｔｒａｔｅ，０−ＴＳｕｂｓｔｒａｔｅ，０
で表される基材−コーティング反射防止効果ＡＲＥが少なくとも２％、好ましくは前記ＡＲＥが少なくとも３％、より好ましくは前記ＡＲＥが少なくとも４％であり、Ｔが４００〜１２００ｎｍの前記平均透過率であり、Ｓｕｂｓｔｒａｔｅがコーティングを有していない基材を意味し、Ｃｏａｔｅｄ  ｓｕｂｓｔｒａｔｅが両面コーティングを有する前記基材を意味し、且つ０が汚れ試験前を意味する、請求項７〜９のいずれか一項に記載のコーティング付き基材。
【請求項１１】
前記コーティング付き基材の
【数２】
2020518684.tif 000026
で表される防汚利得ＡＳＧが少なくとも５０％、好ましくは前記ＡＳＧが少なくとも７５％であり、Ｔが４００〜１２００ｎｍの前記平均透過率であり、Ｃｏａｔｅｄ  Ｓｕｂｓｔｒａｔｅ  ｗｉｔｈ  Ａｌがアルミナと長尺状粒子とを含む前記コーティングを有する両面コーティング付き基材を意味し、且つＣｏａｔｅｄ  Ｓｕｂｓｔｒａｔｅ  ｗｉｔｈｏｕｔ  Ａｌがアルミナ及び緻密無機酸化物粒子が排除された同一コーティングを有する両面コーティング付き基材を意味し、０が汚れ試験前を意味し、且つｓｏｉｌが汚れ試験後を意味する、請求項７〜１０のいずれか一項に記載のコーティング付き基材。
【請求項１２】
前記長尺状緻密無機酸化物粒子に由来する無機酸化物と前記コーティングの全無機酸化物との質量比が、前記コーティング付き基材の外表面に最も近いコーティングの２０ｎｍの厚さのトップ層において、緻密無機酸化物粒子に由来する前記無機酸化物と前記コーティングの全無機酸化物との平均質量比よりも高く、
好ましくは、前記緻密無機酸化物粒子に由来する無機酸化物と前記コーティングの全無機酸化物との前記質量比が、前記コーティングの前記トップ層において、長尺状緻密無機酸化物粒子に由来する前記無機酸化物と前記コーティングの全無機酸化物との前記平均質量比よりも少なくとも５０％高く、
より好ましくは、前記長尺状緻密無機酸化物粒子に由来する無機酸化物と前記コーティングの全無機酸化物との前記質量比が、前記コーティングの前記トップ層において、緻密無機酸化物粒子に由来する前記無機酸化物と前記コーティングの全無機酸化物との前記平均質量比の少なくとも２倍である、請求項７〜１１のいずれか一項に記載のコーティング付き基材。
【請求項１３】
開始ダスト除去が５．５ｍ／ｓ未満であり、好ましくは前記開始ダスト除去が５．５ｍ／ｓ〜４ｍ／ｓである、請求項７〜１２のいずれか一項に記載のコーティング付き基材。
【請求項１４】
前記基材がソーラーモジュール用カバーガラスである、請求項７〜１３のいずれか一項に記載のコーティング付き基材。
【請求項１５】
請求項７〜１４のいずれか一項に記載のコーティング付き基材を含むソーラーモジュール。
【請求項１６】
基材の防汚性を改善するための、少なくとも２のアスペクト比と３〜２０ｎｍの範囲内の短径とを有する長尺状緻密無機酸化物粒子を含むコーティング配合物の使用であって、前記コーティング配合物がポロゲンとしてコア−シェルナノ粒子を含み、前記コアがポリマーなどの有機化合物又は２００℃未満の沸点の有機化合物を含み、前記シェルが無機酸化物を含み、且つ前記配合物が０．１〜３０ｗｔ％の酸化アルミニウム当量のアルミニウム含有化合物を含む、使用。
【発明の詳細な説明】
【発明の詳細な説明】
【０００１】
［発明の技術分野］
本発明は、反射防止コーティングに関する。より特定的には、本発明は、防汚性を示す反射防止コーティング、さらにはコーティング付き基材、コーティング配合物、及びソーラーモジュール、さらにはコーティングの防汚性を改善する方法に関する。
【０００２】
本明細書には、無機酸化物と細孔とを有するコーティング層を含むコーティング付き基材が開示される。このコーティング層は改善された防汚性を示す。コーティング付き基材は、たとえばソーラーモジュールで使用しうる。さらに、コーティング配合物及びコーティング配合物の使用が開示される。
【０００３】
［発明の背景］
反射防止（ＡＲ）コーティングは、ソーラーモジュール用カバーガラスや温室用ガラスなどのように高い光透過率を必要とする基材上に堆積されるコーティングであり、前記コーティングは、前記基材の反射率を低減可能である。ソーラーモジュールの性能は、いくつかある原因の中でもとくに光が透過する表面の汚れが原因で経時的に低下する傾向がある。汚れ率の高い領域では、サンドやダストの粒子のビルドアップが性能の低下に実質的に寄与することが分かった。
【０００４】
［発明の目的］
本発明の目的は、改善されたコーティングを提供することである。
【０００５】
本発明の他の一態様では、本発明の目的は、改善されたコーティング配合物を提供することである。
【０００６】
本発明のさらなる態様では、本発明の目的は、コーティングの防汚性を改善する方法を提供することである。
【０００７】
改善は、たとえば、コーティングの改善された防汚性又は本発明の他の特徴の達成でありうる。
【０００８】
［発明の開示］
本発明の第１の態様では、本目的は、本明細書に記載の特許請求の範囲、実施形態、及び態様に係るコーティング配合物により達成される。
【０００９】
本発明の態様では、本目的は、本明細書に記載のコーティング配合物により達成される。
【００１０】
本発明のさらなる態様では、本目的は、本明細書に記載の特許請求の範囲、実施形態、及び態様に係る方法、コーティング付き基材、又は使用により達成される。
【００１１】
本発明は、模範的実施形態さらには図面を参照して以下で説明される。
【図面の簡単な説明】
【００１２】
【図１】図１は、比較サンプルの光学的性質を示す。
【図２】図２は、本発明に係るサンプルの光学的性質を示す。
【図３】図３は、開始ダスト除去の測定の結果を示す。
【図４ａ】図４ａは、長さ×１を有する長軸（主軸ともいいうる）と、長軸に垂直な長さ×２を有する短軸（副軸ともいいうる）と、少なくとも２のアスペクト比（×１／×２）と、を有する楕円体形状の本発明で使用される長尺状粒子の実施形態を模式的に描く（扁長（長尺状）回転楕円体の２Ｄ画像）。
【図４ｂ】図４ｂは、長さ×１を有する長軸と、長軸に垂直な長さ×２を有する短軸（より小さな直径）と、少なくとも２のアスペクト比（×１／×２）と、を有するロッド状形状の本発明で使用される長尺状粒子の実施形態を模式的に描く。
【図４ｃ】図４ｃは、長さ×１を有する第１の軸と、第１の軸に垂直な長さ×２を有する第２の軸と、約１のアスペクト比（×１／×２）と、を有する球状粒子を模式的に描く。
【図４ｄ】図４ｄは、長さ×１を有する長軸と、長軸（粒子の一方の側から粒子の他方の側までの最長直線の長さ）に垂直な長さ×２を有する短軸（粒子のより小さな直径の最短寸法）と、少なくとも２のアスペクト比（×１／×２）と、を有する不規則形状の本発明で使用される長尺状粒子の実施形態を模式的に描く。
【００１３】
［詳細な説明］
本発明は、改善されたコーティングに関する。
【００１４】
かかる改善されたコーティングは、たとえば加熱によりコーティング配合物を機能性コーティングに変換することにより得られうる。
【００１５】
典型的には基材上のコーティング配合物をコーティング付き基材に変換することによる。
【００１６】
反射防止コーティングを含むソーラーモジュールのカバーガラスなどのコーティング付き基材は、通常、ある時点でクリーニングを必要とする。とくに世界の乾燥地域において。クリーニングは、とりわけ時間とコストがかかり、廃棄クリーニング材料を生成する。したがって、コーティング付き基材のクリーニング頻度を削減する必要性が存在する。本発明は、コーティング付き基材の改善された防汚性によりクリーニングの削減に対処する。本発明は、改善された防汚性を示すコーティング付き基材を提供する。本発明は、基材上への配合物の適用及び乾燥コーティング配合物からコーティング付き基材への変換を行った後に改善された防汚性を示すコーティング配合物を提供する。本発明は、改善された防汚性を示すソーラーモジュールを提供する。
【００１７】
改善された防汚性は、ある期間たとえば３ヶ月間にわたり同一のパワー出力を用いて削減されたクリーニング頻度により実証しうる。改善された防汚性は、ある期間たとえば３ヶ月間にわたり同一のクリーニング頻度で改善されたパワー出力により実証しうる。
【００１８】
防汚性は、分光光度計を用いた透過率測定を利用して透明基材上の反射防止コーティングの透過率を測定することにより決定しうる。分光光度計は、コーティング付き基材の分析に好適ないずれかの分光光度計でありうる。好適な分光光度計としては、島津（Ｓｈｉｍａｄｚｕ）ＵＶ２６００分光光度計が挙げられる。他の好適な分光光度計としては、Ｏｐｔｏｓｏｌ  Ｔｒａｎｓｐｅｃ  ＶＩＳ−ＮＩＲ分光光度計が挙げられる。
【００１９】
改善された防汚性は、本明細書に定義される防汚比（ＡＳＲ）の増加により実証しうる。改善された防汚性は、参照コーティング付き基材と比較して基材−コーティング防汚比（ＡＳＲ）の増加により実証しうる。一態様では、改善された防汚性は、少なくとも５０％の基材−コーティング防汚比ＡＳＲにより実証しうる。一態様ではＡＳＲは少なくとも７５％であり、一態様ではＡＳＲは少なくとも８０％であり、一態様では少なくとも８５％であり、一態様ではＡＳＲは少なくとも９０％である。
【００２０】
一態様では、改善された防汚性は、本明細書に定義される基材−コーティング反射防止効果ＡＲＥの増加により実証しうる。
【００２１】
改善された防汚性は、参照コーティング付き基材と比較してＡＲＥの増加により実証しうる。一態様ではＡＲＥは少なくとも２％であり、一態様ではＡＲＥは少なくとも３％であり、一態様ではＡＲＥは少なくとも４％であり、一態様ではＡＲＥは少なくとも５％である。
【００２２】
一態様では、改善された防汚性は、本明細書に定義される防汚利得（ＡＳＧ）の増加により実証しうる。改善された防汚性は、参照コーティング付き基材と比較してＡＳＧの増加により実証しうる。一態様ではＡＳＧは少なくとも５０％であり、一態様ではＡＳＧは少なくとも７５％であり、一態様ではＡＳＧは少なくとも８０％である。
【００２３】
本発明に係るコーティング配合物は、改善された防汚性を提供する。
【００２４】
本発明に係るコーティング配合物は、硬化後に、すなわち、たとえば摂氏４００度超に加熱するなどの加熱により基材上のコーティング配合物をコーティング付き基材に変換することにより、かかる配合物から得られるコーティングに改善された防汚性を提供する。
【００２５】
本発明に係る方法は、改善された防汚性を示すコーティング付き基材を提供する。
【００２６】
本発明は、
ｉ．  無機酸化物当量基準で少なくとも２ｗｔ％の少なくとも２のアスペクト比と３〜２０ｎｍの範囲内の短径とを有する長尺状緻密無機酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含むコーティング配合物に関する。ただし、コーティング配合物は、０．１〜３０ｗｔ％の酸化アルミニウム当量のアルミニウム含有化合物を含み、好ましくは、コーティング配合物は、０．５〜３０ｗｔ％の酸化アルミニウム当量のアルミニウム含有化合物を含む。
【００２７】
本発明の第１の態様では、本目的は、
ｉ．  酸化物当量基準で少なくとも２ｗｔ％の、ＴＥＭにより測定したときに少なくとも２のアスペクト比と３〜２０ｎｍの範囲内の平均短径とを有する無機物の長尺状無機緻密酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含むコーティング配合物により達成される。ただし、コーティング配合物は、６００℃の空気中における２分間の燃焼後の全残灰を基準にして０．５〜３０ｗｔ％の酸化アルミニウム当量のアルミニウム含有化合物を含み、好ましくは、コーティング配合物は、６００℃における燃焼後の全残灰を基準にして１．０〜２５ｗｔ％の酸化アルミニウム当量のアルミニウム含有化合物を含む。
【００２８】
本発明の一態様では、コーティング配合物は、無機酸化物当量基準で少なくとも２ｗｔ％、少なくとも３ｗｔ％、少なくとも４ｗｔ％、少なくとも５ｗｔ％、少なくとも６ｗｔ％、少なくとも７ｗｔ％、少なくとも８ｗｔ％、少なくとも９ｗｔ％、少なくとも１０ｗｔ％、少なくとも１１ｗｔ％、少なくとも１２ｗｔ％、少なくとも１３ｗｔ％、少なくとも１４ｗｔ％、少なくとも１５ｗｔ％、又は少なくとも１６ｗｔ％の、少なくとも２のアスペクト比と３〜２０ｎｍの範囲内の短径とを有する長尺状緻密無機酸化物粒子を含む。
【００２９】
本発明の一態様では、コーティング配合物は、無機酸化物当量基準で少なくとも１７ｗｔ％、少なくとも１８ｗｔ％、少なくとも１９ｗｔ％、少なくとも２０ｗｔ％、少なくとも２２ｗｔ％、少なくとも２５ｗｔ％の、少なくとも２のアスペクト比と３〜２０ｎｍの範囲内の短径とを有する長尺状緻密無機酸化物粒子を含む。
【００３０】
本発明の一態様では、コーティング配合物は、無機酸化物当量基準で多くとも２８ｗｔ％、多くとも３０ｗｔ％、多くとも２６ｗｔ％、多くとも２５ｗｔ％、多くとも２２ｗｔ％、多くとも２０ｗｔ％、多くとも１８ｗｔ％、多くとも１５ｗｔ％の、少なくとも２のアスペクト比と３〜２０ｎｍの範囲内の短径とを有する長尺状緻密無機酸化物粒子を含む。本発明の一態様では、コーティング配合物は、０．１〜３０ｗｔ％の酸化アルミニウム当量のアルミニウム含有化合物を含む。本発明の一態様では、コーティング配合物は、０．５〜３０ｗｔ％の酸化アルミニウム当量のアルミニウム含有化合物を含む。本発明の一態様では、コーティング配合物は、０．５〜２５ｗｔ％の酸化アルミニウム当量のアルミニウム含有化合物を含み、１．０〜２５ｗｔ％の酸化アルミニウム当量のアルミニウム含有化合物、２．０〜２０ｗｔ％の酸化アルミニウム当量のアルミニウム含有化合物を含む。
【００３１】
本発明の一態様では、コーティング配合物は、少なくとも０．１ｗｔ％、少なくとも０．５ｗｔ％、少なくとも１ｗｔ％、少なくとも２ｗｔ％、少なくとも３ｗｔ％、少なくとも５ｗｔ％、少なくとも７ｗｔ％、少なくとも１０ｗｔ％、少なくとも１２ｗｔ％の酸化アルミニウム当量のアルミニウム含有化合物を含む。
【００３２】
本発明の一態様では、コーティング配合物は、３０ｗｔ％以下、２５ｗｔ％以下、２２ｗｔ％以下、２０ｗｔ％以下、１８ｗｔ％以下、１４ｗｔ％以下の酸化アルミニウム当量のアルミニウム含有化合物を含む。
【００３３】
本発明のさらなる態様では、本目的は、
−  基材を提供する工程と、
−  本明細書に記載の実施形態１〜５のいずれか一つに記載のコーティング配合物を提供する工程と、
−  コーティング配合物を基材上に適用する工程と、
−  基材上に適用されたコーティング配合物を乾燥させる工程と、
−  基材上で乾燥させたコーティング配合物をコーティング付き基材に変換する工程と、
を含むコーティング付き基材の作製方法により達成される。
【００３４】
−  第１の表面を有する基材を提供する工程と、
−  本明細書に記載のコーティング配合物を提供する工程と、
−  コーティング配合物を基材の第１の表面上に適用する工程と、
−  適用されたコーティング配合物を乾燥させる工程と、
−  乾燥させたコーティング配合物を有する基材をたとえば摂氏４００度超に加熱するなどの加熱により第１の表面上にコーティング層を含むコーティング付き基材に変換する工程と、
を含むコーティング付き基材の作製方法。
【００３５】
一態様では、本明細書に記載のベースコーティングは、基材の第１の表面の少なくとも一部を形成する。一態様では、本明細書に記載のベースコーティングは、基材の第１の表面を形成する。
【００３６】
本発明のさらなる態様では、本目的は、
−  基材を提供する工程と、
−  本明細書に記載の実施形態１〜５のいずれか一つに記載のコーティング配合物を提供する工程と、
−  コーティング配合物を基材上に適用する工程と、
−  基材上のコーティング配合物を乾燥させる工程と、
−  基材上のコーティング配合物をコーティング付き基材に変換する工程と、
を含む方法を含めて本明細書に記載の方法により得られるコーティング付き基材により達成される。
【００３７】
本発明はさらに、
ｉ．  基材と、
ｉｉ．  基材の少なくとも一部上に配置された多孔性反射防止コーティング層と、
を含むコーティング付き基材に関する。ただし、反射防止コーティング層は、
−  １０〜１２０ｎｍ、好ましくは３０〜１００ｎｍの範囲内の直径の細孔と、
−  少なくとも２のアスペクト比と３〜２０ｎｍの範囲内の短径とを有する長尺状緻密無機酸化物粒子と、
−  ０．１〜３０ｗｔ％の酸化アルミニウム当量のアルミニウム含有化合物、好ましくは０．５〜３０ｗｔ％の酸化アルミニウム当量のアルミニウム含有化合物と、
を含む。
【００３８】
本発明はさらに、
ｉ．  基材と、
ｉｉ．  基材の少なくとも一部上に配置された多孔性反射防止コーティング層と、
を含むコーティング付き基材に関する。ただし、反射防止コーティング層は、
−  １０〜１２０ｎｍ、好ましくは３０〜１００ｎｍの範囲内の直径の細孔と、
−  少なくとも２のアスペクト比と３〜２０ｎｍの範囲内の短径とを有する長尺状緻密無機酸化物粒子と、
−  ０．１〜３０ｗｔ％の酸化アルミニウム当量のアルミニウム含有化合物、好ましくは０．５〜２５ｗｔ％の酸化アルミニウム当量のアルミニウム含有化合物と、
を含む。
【００３９】
本発明のさらなる態様では、本目的は、基材の防汚性を改善するために少なくとも２のアスペクト比と３〜２０ｎｍの範囲内の短径とを有する長尺状無機酸化物粒子を含むコーティング配合物の使用により達成される。ただし、コーティング配合物は、ポロゲンとしてコア−シェルナノ粒子を含み、コアは、カチオン性ポリマーのようなポリマーなどの有機化合物又は２００℃未満の沸点の有機化合物を含み、且つシェルは、無機酸化物と６００℃の空気中における２分間の燃焼後の全残灰を基準にして０．５〜２０ｗｔ％の酸化アルミニウム当量のアルミニウム含有化合物とを含む。
【００４０】
本発明のさらなる態様では、本目的は、基材の防汚性を改善するために少なくとも２のアスペクト比と３〜２０ｎｍの範囲内の短径とを有する長尺状緻密無機酸化物粒子を含むコーティング配合物の使用により達成される。ただし、コーティング配合物は、ポロゲンとしてコア−シェルナノ粒子を含み、コアは、ポリマーなどの有機化合物又は２００℃未満の沸点の有機化合物を含み、シェルは、無機酸化物を含み、且つ配合物は、０．１〜３０ｗｔ％の酸化アルミニウム当量のアルミニウム含有化合物を含む。
【００４１】
本発明の一態様では、ポリマーはカチオン性ポリマーでありうる。
【００４２】
本明細書に開示されるコーティングは、多孔性コーティングである。コーティングは、バインダーとポロゲンとを含むコーティング配合物を用いて製造しうる。バインダーは、無機バインダー粒子たとえば金属酸化物粒子及び又は無機酸化物前駆体を含む。ポロゲンは、典型的には、昇温暴露時に分解、燃焼、蒸発、又は他の形で除去される有機材料である。典型的には、昇温は、摂氏４００度以上たとえば摂氏５５０度以上たとえば摂氏６００度以上である。典型的には、有機材料は有機ポリマーである。一態様では、ポロゲンは、有機中性ポリマー、有機カチオン性ポリマー、有機アニオン性ポリマー、高分子電解質、それらの組合せなどの有機ポリマーを含む有機材料を含む。ポロゲンは、典型的には、有機ポリマーコアとコアの周りの無機酸化物シェルとを含む。本開示に係るコーティングは、長尺状無機緻密酸化物粒子などの無機粒子を含む。長尺状無機緻密酸化物粒子及び長尺状緻密無機酸化物粒子は、本明細書では同義的に用いられることに留意されたい。長尺状無機緻密酸化物粒子及び長尺状塊状金属酸化物粒子は、本明細書では同義的に用いられることに留意されたい。
【００４３】
本発明に係るコーティング配合物の一態様では、長尺状緻密無機酸化物粒子は、コーティング配合物中の無機酸化物当量の全量の５〜７０ｗｔ％、好ましくはコーティング配合物中の無機酸化物当量の全量の５〜５０ｗｔ％、より好ましくはコーティング配合物中の無機酸化物当量の全量の１０〜４５ｗｔ％、最も好ましくはコーティング配合物中の無機酸化物当量の全量の１２〜３０ｗｔ％を占める。本発明に係るコーティング配合物の一態様では、長尺状緻密無機酸化物粒子は、コーティング配合物中の無機酸化物当量の全量の５〜１５ｗｔ％を占める。
【００４４】
本発明に係るコーティング配合物の一態様では、長尺状緻密無機酸化物粒子は、コーティング配合物中の無機酸化物当量の全量を基準にして少なくとも５ｗｔ％、少なくとも７ｗｔ％  ８ｗｔ％、少なくとも９ｗｔ％、少なくとも１０ｗｔ％、少なくとも１１ｗｔ％、少なくとも１２ｗｔ％、少なくとも１３ｗｔ％、少なくとも１４ｗｔ  ％、少なくとも１５ｗｔ％、少なくとも１６ｗｔ％、少なくとも１７ｗｔ％、少なくとも１８ｗｔ％、少なくとも１９ｗｔ％、少なくとも２０ｗｔ％、少なくとも２２ｗｔ％、少なくとも２５ｗｔを占める。
【００４５】
本発明に係るコーティング配合物の一態様では、長尺状緻密無機酸化物粒子は、コーティング配合物中の無機酸化物当量の全量の３０ｗｔ％以下、２８ｗｔ％以下、２６ｗｔ％以下、２５ｗｔ％以下、２２ｗｔ％以下、２０ｗｔ％以下、１８ｗｔ％以下、又は１５ｗｔ％以下を占める。
【００４６】
本発明に係るコーティングは、１ｎｍ未満から約１２０ｎｍまでの範囲内の直径の細孔を含む。細孔は、２つの粒子間の境界に沿った開口（任意選択的にコーティングの表面に接続する）などの開放細孔であってもよく、且つ／又は細孔は、（密閉）中空粒子などの密閉細孔であってもよい。コーティングは、１０〜１２０ｎｍの直径の細孔（ポロゲン細孔という）を含むことが好ましい。１０ｎｍ超の直径の細孔の場合、電子顕微鏡法により細孔直径を推定可能である。１０ｎｍ未満の直径の細孔の場合、エリプソメトリーを用いてサイズを決定可能である。ポロゲン細孔は、好ましくは実質的に規則的な形状たとえば球状又は楕円体状（１つ若しくは２つの長軸を有する）の細孔である。一態様では、ポロゲン細孔は、好ましくは実質的に規則的な形状たとえば球状又は楕円体状（１つ若しくは２つの長軸を有する）の細孔であるが、コーティングの機械的性質に悪影響を及ぼすおそれがあることから５超のアスペクト比を有するべきではない。中空無機酸化物粒子などの中空粒子は、無機酸化物シェルと中空コアとを有する粒子として定義しうる。ポロゲン細孔は、たとえば中空無機酸化物粒子などの中空無機酸化物粒子により定義しうるとともに、コーティングの硬化時にポリマーが除去されるように無機酸化物（又は無機酸化物前駆体）シェルと有機ポリマー系コアとを有するコア−シェル粒子に由来しうる。コーティング配合物の硬化時、ポリマーは分解／除去されてコーティングが形成される。ポロゲン細孔は、たとえば中空無機酸化物粒子などの中空無機酸化物粒子により定義しうるとともに、コーティングの硬化時にコア材料が除去されるように無機酸化物（又は無機酸化物前駆体）シェル材料と有機ポリマー及び／又は有機化合物を含むコア材料とを有するコア−シェル粒子に由来しうる。コーティング配合物の硬化時、コア材料は、多孔性コーティングが形成されるように分解／除去されるであろう。細孔は、典型的には、有機ポロゲンに由来し、有機ポロゲンは、典型的には、コーティング配合物から機能性コーティングへの変換時に分解、燃焼、蒸発、又は他の形で除去される。
【００４７】
一態様では、好適な硬化温度は少なくとも摂氏４００度である。一態様では、好適な硬化温度は少なくとも摂氏５５０度、一態様では、少なくとも摂氏６００度である。細孔はまた、無機バインダー粒子及び／又は緻密無機酸化物粒子の組合せによっても定義しうる。この場合、細孔は、典型的には、有機ポロゲンたとえばポリマー粒子又は他のポロゲンに由来し、ポロゲンは、典型的には、コーティング配合物から機能性コーティングへの変換時に分解、燃焼、蒸発、又は他の形で除去されるであろう。ポロゲンとしては、有機中性、カチオン性、及びアニオン性ポリマー又は高分子電解質が挙げられる（たとえば、Ｆｕｊｉ，Ｍ．；Ｔａｋａｉ，Ｃ；Ｒｉｖｅｒａ  Ｖｉｒｔｕｄａｚｏ，Ｒ．Ｖ．；Ａｄｖ．Ｐｏｗｄｅｒ  Ｔｅｃｈ．，２０１４，２５，９１−１００、Ｚｈａｎｇ，Ｘ．ｅｔ  ａｌ．，Ａｐｐ．Ｍａｔｅｒ．Ｉｎｔｅｒｆａｃｅｓ，２０１４，６，１４１５−１４２３を参照されたい）。
【００４８】
本開示では、細孔は、典型的には、有機ポロゲンたとえばポリマー粒子又は他のポロゲンに由来し、ポロゲンは、典型的には、コーティング配合物から機能性コーティングへの変換時に分解、燃焼、蒸発、又は他の形で除去されるであろう。バインダーは無機酸化物系バインダーであり、したがって、変換は、有機物が少なくとも部分的に除去されて金属酸化物粒子が少なくとも部分的に焼結一体化される焼結型変換であるので、変換は、有機（モノマー）化合物の重合を包含しないことに注目すべきである。
【００４９】
ポロゲン細孔のほか、より小さな細孔も少なくともバインダー中に存在する。したがって、本発明との関連では、バインダー細孔は、１ｎｍから１０ｎｍ未満までの直径の細孔である。バインダー細孔は、典型的には、規則的細孔ではなく、バインダーの近接粒子、緻密無機酸化物粒子、及び中空ナノ粒子（存在する場合）の間の非接触領域に延在する細孔であり、コーティングの表面又はポロゲン細孔に接続された状態であってもなくてもよいネットワークを形成しうる。
【００５０】
本発明に係るコーティングは多孔性コーティングである。多孔性とは、本明細書ではコーティングが少なくとも２％の多孔度で細孔を有することを意味する。最大多孔度は、コーティング層の機械的要件に依存し、典型的には５０％以下であり、好ましくは多孔度は４５％未満であり、より好ましくは多孔度は４０％未満である。一態様では、かかるコーティング層は２〜５０％の多孔度を有する。高多孔度は、一般的には反射防止性能を増加させるが、コーティングの機械的強度を低減するおそれがある。一態様では、多孔性反射防止コーティング層は、２％以上、５％以上、１０％以上、１５％以上、２０％以上、２５％以上、３０％以上の多孔度を有する。一態様では、多孔性反射防止コーティング層は、５０％以下、４５％以下、４０％以下の多孔度を有する。一態様では、多孔性反射防止コーティング層は、２５〜４０％の多孔度を有する。一態様では、多孔性反射防止コーティング層は、３０〜４０％の多孔度を有する。当業者には周知のように、画像解析は、ＳＥＭ写真で好適に実施しうる。当業者であれば、細孔及び細孔の量をいかに同定するかを心得ており、それから多孔度を計算可能である。
【００５１】
代替的に、当業者は、測定された屈折率（ＲＩ）から多孔度を計算しうる。なんら細孔を含まないコーティング材料のＲＩが分かれば、当業者は、どの程度の空気／細孔容積がコーティング層中に存在するかを計算可能である。本明細書のコーティング材料は、たとえば加熱によりコーティング配合物から機能性コーティングに変換した後の全無機酸化物材料である。全無機酸化物材料は、コーティング中のすべての無機酸化物材料、たとえば、バインダーの材料に加えて無機酸化物シェルの材料、さらにはアルミニウム含有化合物を含む。
【００５２】
一態様では、多孔度は、基材に直交するコーティング層断面のＳＥＭ写真の画像解析により決定される。
【００５３】
本発明の一態様では、コーティング付き基材のコーティング層は、２〜５０％の多孔度を有する。
【００５４】
本発明に係るコーティングはまた、少なくとも２のアスペクト比と３〜２０ｎｍの範囲内の短径とを有する長尺状緻密無機酸化物粒子を含む。好ましくは、短径は５〜２０ｎｍの範囲内である。長尺状とは、粒子の寸法の少なくとも１つが、粒子の他の寸法の長さの少なくとも２、３、４、５、８、１０、１５、又は２０倍であるなど、かなり長いことを意味する。長尺状緻密無機酸化物粒子の長さは、粒子の他の寸法の長さの５０倍未満、たとえば、粒子の他の寸法の長さの多くとも５０、３０、２５、２０、又は１５倍であることが好ましい。粒子が不規則形状を有する場合、アスペクト比は、粒子の一方の側から粒子の他方の側までの最長直線の長さ（とはいえ、このことは直線が粒子外にあってもよいことを意味しうる）をとにかく直線に沿って最長直線を横切る粒子の最短寸法で除算して計算される。長尺状緻密無機酸化物粒子の例は、ＩＰＡ−ＳＴ−ＵＰ（日産化学（Ｎｉｓｓａｎ  Ｃｈｅｍｉｃａｌ））及びビンドジル（Ｂｉｎｄｚｉｌ）１５／７５０ＬＳ（アクゾ・ノーベル（Ａｋｚｏ  Ｎｏｂｅｌ））であり、他も市販されている。
【００５５】
長尺状粒子は、少なくとも２のアスペクト比を有し、限定されるものではないが楕円体形状、ロッド形状、又は不規則形状を有しうる。本発明で使用される長尺状粒子は、×１の長さを有する長軸（主軸ともいいうる）と、長軸に垂直な×２の長さを有する短軸（副軸ともいいうる）と、少なくとも２のアスペクト比（×１／×２）と、を有する。
【００５６】
アスペクト比は、最長軸の長さを短軸で除算することにより計算される。最長軸は、主軸ともいいうる。短軸は、副軸、短径、又は粒子の最短寸法ともいいうる。
【００５７】
典型的には、粒子の軸の長さを決定するために、粒子の外表面が使用される。
【００５８】
緻密とは、無機酸化物粒子が低多孔度又は無多孔、たとえば、５ｖｏｌ％未満の多孔度又は無多孔であることを意味する。長尺状緻密無機酸化物粒子は、一態様では０．５〜５ｖｏｌ％の多孔度、一態様では１〜４ｖｏｌ％、一態様では１〜３ｖｏｌ％の多孔度を有する。
【００５９】
ポロゲンとは、本明細書では、最終コーティング中でたとえば中空粒子となりうる、１０〜１２０ｎｍ、好ましくは３０〜１００ｎｍの直径の細孔を形成可能なエンティティー、コーティング配合物の硬化温度未満の沸点のコア又は硬化温度未満で燃焼可能若しくは解重合可能なコアを有するコア−シェル粒子、硬化温度未満で燃焼可能又は解重合可能な粒子を意味する。ポロゲンは、細孔形成剤ともいいうる。硬化温度未満の沸点のコアは、硬化温度未満の分解温度を有する。硬化温度未満で燃焼可能又は解重合可能なコアは、硬化時にすなわち硬化温度未満の温度で分解又は解重合又はその両方を起こすコアである。結果として、コアは除去されて細孔が形成される。
【００６０】
そのため、ポロゲン又は細孔形成剤とは、本明細書では、最終コーティング中で１０〜１２０ｎｍ、好ましくは３０〜１００ｎｍの直径の細孔を形成可能なエンティティーを意味する。ポロゲンは、ポリマー粒子、たとえば、ポリスチレン粒子、プルロニック（Ｐｌｕｒｏｎｉｃ）Ｐ１２３粒子、及び／又はＰＭＭＡ粒子でありうる。ポロゲンは、たとえば、中空粒子でありうる。ポロゲンは、たとえば、中空シリカ粒子でありうる。ポロゲンは、たとえば、コーティング配合物の硬化温度未満の沸点のコアを有するコア−シェル粒子でありうる。ポロゲンは、硬化温度未満で燃焼可能若しくは解重合可能なコアを有するコア−シェル粒子又は硬化温度未満で燃焼可能若しくは解重合可能な粒子でありうる。硬化温度未満の沸点のコアは、硬化温度未満の沸点の材料を含む。硬化温度未満で燃焼可能又は解重合可能なコアは、硬化時にすなわち硬化温度未満の温度で分解又は解重合又はその両方を起こす材料を含む。結果として、化合物は除去されて細孔が形成される。
【００６１】
無機物の酸化物当量とは、本明細書では、無機種が存在する実際の化合物にかかわらず、酸化ケイ素をはじめとする金属酸化物を意味する。したがって、たとえば、テトラエトキシシランは、存在する種がテトラエトキシシラン、部分加水分解テトラエトキシシラン、又はＳｉＯ２であるかにもかかわらず、ＳｉＯ２として数えられよう。すなわち、無機物の酸化物当量とは、本明細書では、使用される実際の化合物又は無機酸化物前駆体から形成可能な酸化ケイ素をはじめとする金属酸化物の等価量を意味する。したがって、たとえば、ある特定量のテトラエトキシシランは、存在する種がテトラエトキシシラン、部分加水分解テトラエトキシシラン、又はＳｉＯ２であるかにもかかわらず、ＳｉＯ２当量として表されよう。アルミナに対しても同様に、形成可能な純Ａｌ２Ｏ３の量が計算される。酸化アルミニウム当量は、配合物に添加されたアルミナ前駆体に基づいて理論Ａｌ２Ｏ３量に戻して計算される。
【００６２】
アルミナ前駆体としては、
−  ＡｌＸ３（式中、Ｘは、Ｆ、ＣＩ、Ｂｒ、Ｉである）形態のＡｌ（ＩＩＩ）ハロゲン系塩などのＡｌ（ＩＩＩ）錯体及びその水和物形態、
−  Ａｌ（ＩＩＩ）硝酸塩、亜硝酸塩、亜硫酸塩、硫酸塩、リン酸塩、塩化物、過塩素酸塩、炭酸塩などのＡｌ（ＩＩＩ）無機塩及びその水和物形態、
−  アルコキシドやアミドなどの加水分解可能な酸素又は窒素ドナー系配位子を有するＡｌ（ＩＩＩ）錯体、並びに
−  それらの組合せ
が挙げられうる。
【００６３】
アルミナ前駆体としては、Ａｌ（イソプロポキシド）３、Ａｌ（ｓｅｃ−ブトキシド）３、Ａｌ（ＮＯ３）３、ＡｌＣｌ３、又はそれらの組合せのいずれかが挙げられうる。
【００６４】
シリカ前駆体としては、ＴＥＯＳ（テトラエトキシシラン）、ＴＭＯＳ（テトラメトキシシラン）、アルキルシランたとえば（Ｒ）ｘ）Ｓｉ（ＯＣＨ３）４−×（式中、Ｒ＝ＣＨ３、Ｃ２Ｈ５、ＯＣＨ３、ＯＣ２Ｈ５、又はそれらの組合せ）が挙げられうる。
【００６５】
一態様では、無機酸化物当量は、６００℃の空気中における２分間の燃焼後の全残灰を基準にする。当業者には公知のように、６００℃の空気中における２分間の燃焼後の全残灰は、６００℃の空気中における２分間の燃焼後の全残留固形材料である。
【００６６】
たとえば、シリカの場合、アルコキシシランから出発する。酸化物当量が参照された場合、純ＳｉＯ２のみが形成されると仮定される。アルミナに対しても同様に、Ａｌ（ＮＯ３）３から出発した場合、形成可能な純Ａｌ２Ｏ３の量が計算される。
【００６７】
たとえば、１０グラムのテトラエチルオルトシリケート（ＴＥＯＳ）の場合、無機酸化物当量の量は以下のように計算される。
【数１】
2020518684.tif 000002
【００６８】
すなわち、ｅｑ．ＳｉＯ２＝無機物の酸化物当量＝１０／２０８，３３×６０，０８＝２，８８ｇ
【００６９】
たとえば、少なくとも２のアスペクト比と３〜２０ｎｍの範囲内の平均短径とを有する１グラムの長尺状緻密無機酸化物粒子の場合、無機酸化物当量の量は以下のように計算される。
【００７０】
実施例で使用される長尺状粒子は、純ＳｉＯ２であるとみなされる。したがって、１グラムの長尺状粒子は、１ｇの無機酸化物（この場合は１グラムのＳｉＯ２）と等価である。
【００７１】
一実施形態では、ポロゲンは、コーティング配合物中の無機酸化物の全量の有意な部分を占める。好ましくは、ポロゲンは、コーティング配合物中の無機酸化物の全量の１０〜７５ｗｔ％を占め、より好ましくは、ポロゲンは、コーティング配合物中の無機酸化物の全量の２０〜５０ｗｔ％を占める。これは、たとえば、ポロゲンがコアシェル粒子又は中空粒子であるときの状況でありうる。
【００７２】
他の一実施形態では、長尺状緻密無機酸化物粒子は、コーティング配合物中の無機酸化物の有意量を占める。好ましくは、長尺状緻密酸化物粒子は、コーティング配合物中の無機酸化物の全量の５〜７０ｗｔ％、より好ましくはコーティング配合物中の無機酸化物の全量の５〜５０ｗｔ％、さらにより好ましくはコーティング配合物中の無機酸化物の全量の１０〜４５ｗｔ％、たとえばコーティング配合物中の無機酸化物の全量の１２〜３０ｗｔ％を占める。本発明に係るコーティング配合物の一態様では、長尺状緻密無機酸化物粒子は、コーティング配合物中の無機酸化物の全量の５〜１５ｗｔ％を占める。本発明に係るコーティング配合物の一態様では、長尺状緻密無機酸化物粒子、コーティング配合物中の無機酸化物の全量を基準にして少なくとも５ｗｔ％、少なくとも７ｗｔ％  ８ｗｔ％、少なくとも９ｗｔ％、少なくとも１０ｗｔ％、少なくとも１１ｗｔ％、少なくとも１２ｗｔ％、少なくとも１３ｗｔ％、少なくとも１４ｗｔ％、少なくとも１５ｗｔ％、少なくとも１６ｗｔ％、少なくとも１７ｗｔ％、少なくとも１８ｗｔ％、少なくとも１９ｗｔ％、少なくとも２０ｗｔ％、少なくとも２２ｗｔ％、少なくとも２５ｗｔを占める。本発明に係るコーティング配合物の一態様では、長尺状緻密無機酸化物粒子は、コーティング配合物中の無機酸化物の全量の３０ｗｔ％以下、２８ｗｔ％以下、２６ｗｔ％以下、２５ｗｔ％以下、２２ｗｔ％以下、２０ｗｔ％以下、１８ｗｔ％以下、又は１５ｗｔ％以下を占める。
【００７３】
無機酸化物は、ガラスコーティングから公知のいずれかの酸化物でありうる。無機酸化物は、たとえば、Ａｌ２Ｏ３、ＳｉＯ２、ＴｉＯ２、ＺｒＯ２、ランタニド酸化物などの金属酸化物及びそれらの混合物（混合酸化物を含む）を含めて、ガラスコーティングから公知のいずれかでありうる。無機酸化物は、たとえば、Ａｌ２Ｏ３、ＳｉＯ２、並びに任意選択的にＬｉ２Ｏ、ＢｅＯ、ＢａＯ、ＭｇＯ、Ｋ２Ｏ、ＣａＯ、ＭｎＯ、ＮｉＯ  ＳｒＯ、ＦｅＯ、Ｆｅ２Ｏ３、ＣｕＯ、Ｃｕ２Ｏ、ＣｏＯ、ＺｎＯ、ＰｂＯ、ＧｅＯ２、ＳｎＯ２、Ｓｂ２Ｏ３、Ｂｉ２Ｏ３の１つ以上を含む化合物及び混合物である金属酸化物を含めて、ガラスコーティングから公知のいずれかでありうる。無機酸化物は、シリカを含有することが好ましい。好ましくは、無機酸化物は、少なくとも５０ｗｔ％のシリカを含有し、より好ましくは、無機酸化物は、少なくとも９０ｗｔ％のシリカ、たとえば、シリカからなる無機酸化物である。
【００７４】
本発明に係るコーティング付き基材は、たとえば、基材を提供する工程と、本発明の第１の態様に係るコーティング配合物を提供する工程と、コーティング配合物を基材上に適用する工程と、基材上のコーティング配合物を乾燥させる工程と、基材上のコーティング配合物をコーティング付き基材に変換する工程と、を含む方法により作製しうる。変換は、有機ポリマーの重合ではなくバインダーの固結及び／又はポロゲンからコーティング細孔への変換を含むことに注目すべきである。これは、たとえば、ガラス基材のテンパープロセスと組み合わせた加熱によるものでありうるが、代替的に、かなり低い温度で行いうる溶媒テンプレート粒子中の溶媒の蒸発を含みうる。
【００７５】
コアが溶媒を含む場合、たとえば、溶媒テンプレート粒子の場合、ポロゲンから細孔への変換は、たとえば、２５０℃未満の温度における溶媒の蒸発を含みうる。溶媒は、高くとも２５０℃、又は高くとも２００、１７５、若しくは１５０℃の沸点を有しうる。かかる状況では、適用された本発明に係るコーティング配合物を含む基材は、適用されたコーティング配合物を２５０℃未満の温度に暴露することにより第１の表面上にコーティング層を含むコーティング付き基材に変換される。一態様では、適用されたコーティング配合物を２００℃未満、１７５℃未満、又は１５０℃未満の温度に暴露することによる。
【００７６】
ＩＰＡ−ＳＴ−ＵＰ粒子（長尺状粒子）と無機バインダーとを含む反射防止コーティングは、国際公開第２００７／０９３３４１号パンフレットに開示されている。しかしながら、国際公開第２００７／０９３３４１号パンフレットには、防汚性との関連はなんら示唆されておらず、コーティング中の１０〜１２０ｎｍの直径の細孔とくに３０〜１００ｎｍの直径の細孔の存在は開示されていない。
【００７７】
コーティングがガラスシートなどの基材に適用される場合、コーティングは、基材の方向を向く内表面と基材から離れる方向を向く外表面とを有する。一実施形態では、長尺状緻密無機酸化物粒子は、コーティング中に均一に分布しない。とくに、長尺状緻密無機酸化物粒子に由来する無機酸化物とコーティングの全無機酸化物との質量比がコーティングの外表面又はその近傍でより高いことが有利であることが分かった。本明細書では、外表面とは、基材から離れたコーティングの表面を意味し、この表面は、典型的には大気に暴露される。
【数２】
2020518684.tif 000003
【００７８】
分布は、たとえば、ＳＴＥＭ−ＥＤＸ又は深さプロファイリングにより決定される。そのため、コーティング中の長尺状緻密無機酸化物粒子の分布は、たとえば、ＳＴＥＭ−ＥＤＸ又は深さプロファイリングにより決定される。これは、緻密無機酸化物粒子及び全配合物の化学組成が同一でない場合にとくに有利である。
【００７９】
本発明に係るコーティングの一態様では、長尺状緻密無機酸化物粒子に由来する無機酸化物とコーティングの全無機酸化物との質量比は、参照コーティングと比較してコーティングの外表面又はその近傍でより高い。好適な参照コーティングは、長尺状緻密無機酸化物粒子を含まないコーティングでありうる。
【００８０】
外表面に最も近いコーティングの２０ｎｍにおける比が、長尺状緻密無機酸化物粒子に由来する無機酸化物とコーティングの全無機酸化物との平均質量比よりも高い場合、有利であることが分かった。一態様では、長尺状緻密無機酸化物粒子に由来する無機酸化物とコーティングの全無機酸化物との比は、長尺状緻密無機酸化物粒子に由来する無機酸化物とコーティングの全無機酸化物との平均比と比較して外表面に最も近いコーティングの２０ｎｍにおいて少なくとも５０％高い。とくに、外表面に最も近いコーティングの２０ｎｍにおける比が、長尺状緻密無機酸化物粒子に由来する無機酸化物とコーティングの全無機酸化物との平均質量比よりも高い場合、有利であることが分かった。好ましくは、長尺状緻密無機酸化物粒子に由来する無機酸化物とコーティングの全無機酸化物との比は、外表面に最も近いコーティングの２０ｎｍにおいて、長尺状緻密無機酸化物粒子に由来する無機酸化物とコーティングの全無機酸化物との平均比よりも少なくとも５０％高く、より好ましくは、長尺状緻密無機酸化物粒子に由来する無機酸化物とコーティングの全無機酸化物との比は、外表面に最も近いコーティングの２０ｎｍにおいて、長尺状緻密無機酸化物粒子に由来する無機酸化物とコーティングの全無機酸化物との平均比の少なくとも２倍である。長尺状緻密無機酸化物粒子のこうした分布に伴って改善される防汚性は、長尺状緻密無機酸化物粒子がコーティングの表面近傍又は表面に配置されたときに観測される表面モルホロジーのわずかな変化に関連すると理論化しうるが、それに限定されるものではない。
【００８１】
一態様では、本発明に係るコーティング付き基材は、コーティング付き基材の外表面に最も近いコーティングの２０ｎｍの厚さのトップ層において、緻密無機酸化物粒子に由来する無機酸化物とコーティングの全無機酸化物との平均質量比よりも高い、長尺状緻密無機酸化物粒子に由来する無機酸化物とコーティングの全無機酸化物との質量比を示す。
【００８２】
一態様では、緻密無機酸化物粒子に由来する無機酸化物とコーティングの全無機酸化物との質量比は、コーティングのトップ層において、長尺状緻密無機酸化物粒子に由来する無機酸化物とコーティングの全無機酸化物との平均質量比よりも少なくとも５０％高い。
【００８３】
一態様では、長尺状緻密無機酸化物粒子に由来する無機酸化物とコーティングの全無機酸化物との質量比は、コーティングのトップ層において、緻密無機酸化物粒子に由来する無機酸化物とコーティングの全無機酸化物との平均質量比の少なくとも２倍である。
【００８４】
本発明に係るコーティングは改善された防汚性を示す。改善された防汚性は、
【数３】
2020518684.tif 000004
により定義される防汚比（ＡＳＲ）の増加により実証しうる。式中、「Ｔ」は、分光光度計により測定される４００〜１２００ｎｍの平均透過率あり、Ｓｕｂｓｔｒａｔｅは、コーティングを有していない基材を意味し、Ｃｏａｔｉｎｇは、両面コーティングを有する基材を意味する。「０」は、汚れ試験前に測定された透過率を意味し、且つ「ｓｏｉｌ」は、汚れ試験後の透過率を意味する。４００〜１２００ｎｍは、１２００ｎｍを含めて４００〜１２００ｎｍを意味する。一態様では、「Ｔ」は、島津ＵＶ２６００分光光度計により測定された４００〜１２００ｎｍの平均透過率である。一態様では、「Ｔ」は、Ｏｐｔｏｓｏｌ  Ｔｒａｎｓｐｅｃ  ＶＩＳ−ＮＩＲ分光光度計により測定された４００〜１２００ｎｍの平均透過率である。一態様では、コーティング付き基材は、少なくとも５０％のＡＳＲを示す。一態様では、コーティング付き基材は、少なくとも７５％のＡＳＲを示す。一態様では、コーティング付き基材は、少なくとも８０％のＡＳＲを示す。一態様では、コーティング付き基材は、少なくとも９０％のＡＳＲを示す。
【００８５】
改善された防汚性は、
【数４】
2020518684.tif 000005
により定義される防汚比（ＡＳＲ）の増加により実証しうる。式中、「Ｔ」は、分光光度計により測定される４００〜１２００ｎｍの平均透過率であり、Ｓｕｂｓｔｒａｔｅは、コーティングを有していない基材を意味し、Ｃｏａｔｉｎｇは、アルミナと長尺状粒子とを含むコーティングを有する両面コーティング付き基材を意味し、「０」は、汚れ試験前に測定された透過率を意味し、且つ「ｓｏｉｌ」は、汚れ試験後の透過率を意味する。一態様では、「Ｔ」は、島津ＵＶ２６００分光光度計により測定された４００〜１２００ｎｍの平均透過率である。一態様では、「Ｔ」は、Ｏｐｔｏｓｏｌ  Ｔｒａｎｓｐｅｃ  ＶＩＳ−ＮＩＲ分光光度計により測定された４００〜１２００ｎｍの平均透過率である。一態様では、コーティング付き基材は、少なくとも５０％のＡＳＲを示す。一態様では、コーティング付き基材は、少なくとも７５％のＡＳＲを示す。一態様では、コーティング付き基材は、少なくとも８０％のＡＳＲを示す。一態様では、コーティング付き基材は、少なくとも９０％のＡＳＲを示す。疑問を生じないように、「Ｃｏａｔｉｎｇ  ｗｉｔｈ  Ａｌ」は、アルミナと長尺状粒子とを含むコーティングを有する両面コーティング付き基材を意味することに留意されたい。
【００８６】
一態様では、本発明は、
【数５】
2020518684.tif 000006
で表される基材−コーティング防汚比ＡＳＲが少なくとも５０％である、好ましくは基材−コーティングＡＳＲが少なくとも７５％である、より好ましくは基材−コーティングＡＳＲが少なくとも８０％である、最も好ましくは基材−コーティングＡＳＲが少なくとも９０％である、コーティング付き基材を提供する。式中、Ｔは、４００〜１２００ｎｍの平均透過率であり、Ｓｕｂｓｔｒａｔｅは、コーティングを有していない基材を意味し、Ｃｏａｔｉｎｇは、両面コーティングを有する基材を意味し、０は、汚れ試験前を意味し、且つｓｏｉｌは、汚れ試験後を意味する。
【００８７】
本発明に係るコーティングは、コーティングが透明基材上の反射防止コーティングであり、且つ
【数６】
2020518684.tif 000007
で表される基材−コーティング防汚比ＡＳＲが少なくとも５０％であったコーティングのとき、とくに有利であることが分かった。式中、「Ｔ」は、島津（Ｓｈｉｍａｄｚｕ）ＵＶ２６００分光光度計により測定された４００〜１２００ｎｍの平均透過率であり、Ｓｕｂｓｔｒａｔｅは、コーティングを有していない基材を意味し、Ｃｏａｔｉｎｇは、両面コーティングを有する基材を意味する。「０」は、汚れ試験前に測定された透過率を意味し、且つ「ｓｏｉｌ」は、汚れ試験後の透過率を意味する。汚れ試験は、実験の部に記載されるように行われる。
【００８８】
汚れ試験は、
ａ）試験される表面を有する基材を提供することと、
ｂ）試験される表面をクリーニングしてクリーニングされた表面を得ることと、
ｃ）汚す前のクリーニングされた表面の４００〜１２００ｎｍの透過率を測定して４００〜１２００ｎｍの範囲内の平均透過率（Ｔ０）を決定することと、
ｄ）試験される表面をダストで汚して汚れたダスト付着表面を得ることと、
ｅ）ダスト付着表面を有する基材を振動させることと、
ｆ）ダスト付着表面から過剰のダストを除去して汚れた表面を得ることと、
ｇ）汚した後の汚れた表面の４００〜１２００ｎｍの透過率（汚した後の透過率）を測定して４００〜１２００ｎｍの範囲内の平均透過率（Ｔｓｏｉｌ）を決定することと、
を含みうる。
【００８９】
こうして以下の値が得られうる。
−工程ｃ）でＴＳｕｂｓｔｒａｔｅ，０：汚れ試験前の非コーティング付きガラス表面（コーティングを有していない基材）の４００〜１２００ｎｍの平均透過率、
−工程ｇ）でＴＳｕｂｓｔｒａｔｅ，ｓｏｉｌ：汚れ試験後の非コーティング付きガラス表面の４００〜１２００ｎｍの平均透過率、
−工程ｃ）でＴＣｏａｔｉｎｇ，０：汚れ試験前のコーティング付きガラス表面（両面コーティングを有するコーティング）の４００〜１２００ｎｍの平均透過率、
−工程ｇ）でＴＣｏａｔｉｎｇ，ｓｏｉｌ：汚れ試験後のコーティング付きガラス表面の４００〜１２００ｎｍの平均透過率。
【００９０】
ＴＣｏａｔｉｎｇ，０は、本明細書では、Ｔｃｏａｔｅｄ  ｓｕｂｓｔｒａｔｅ，０又はＴｃｏａｔｅｄ  ｓｕｂｓｔｒａｔｅ  ｗｉｔｈ  Ａｌ，０又はＴｃｏａｔｅｄ  ｓｕｂｓｔｒａｔｅ  ｗｉｔｈｏｕｔ  Ａｌ，０ともいいうる。
【００９１】
ＴＣｏａｔｉｎｇ，ｓｏｉｌは、本明細書では、Ｔｃｏａｔｅｄ  ｓｕｂｓｔｒａｔｅ，ｓｏｉｌ又はＴｃｏａｔｅｄ  ｓｕｂｓｔｒａｔｅ  ｗｉｔｈ  Ａｌ，ｓｏｉｌ又はＴｃｏａｔｅｄ  ｓｕｂｓｔｒａｔｅ  ｗｉｔｈｏｕｔ  Ａｌ．ｓｏｉｌともいいうる。
【００９２】
汚れ試験の工程ｅ）では、振動は、１００サイクル／分のスピードで３００サイクル行いうるとともに、１サイクルは、円形ドライブディスクの完全回転、すなわち、テーバー（Ｔａｂｅｒ）振動テーブルのトレイの１回の完全前進後退運動として定義される。
【００９３】
汚れ試験の工程ｆ）では、過剰のダストの除去は、テーブルトップなどの硬質表面上で基材の薄いエッジ（ガラスプレートのサイド）を手動で穏やかにタップすることにより行いうる。
【００９４】
過剰のダストの除去に続いて、バック側表面を柔らかい布で穏やかにワイプすることにより汚れた基材（汚れたガラスプレート）のバック側をクリーニングしうる（フロント側は分光光度計の入射光を受ける表面である）。
【００９５】
一態様では、クリーニングは、脱イオン水及び柔らかい布を用いてクリーニングすることと、実験室グレードのエタノールで濯ぐことと、一晩乾燥させることと、を含む。
【００９６】
好ましくは、クリーニングは、４０％未満の相対湿度で行われる。
【００９７】
汚れ試験及び汚し試験は、本明細書では同義的に用いられる。
【００９８】
本明細書では、４００〜１２００ｎｍの平均透過率とは、４００〜１２００ｎｍの波長範囲内の平均透過率値を意味する。
【００９９】
一態様では、透過率は、Ｏｐｔｏｓｏｌ  Ｔｒａｎｓｐｅｃ  ＶＩＳ−ＮＩＲ分光光度計を用いて測定される。
【０１００】
一態様では、透過率は、島津ＵＶ２６００分光光度計を用いて測定される。
【０１０１】
一態様では、汚れ試験とくに以上の工程ｄ）及びｅ）は、テーバー振動摩耗試験機（たとえばモデル６１６０）を用いて実施される。
【０１０２】
ＡＳＲは、コーティングが基材の防汚性をどの程度良好に改善するかを示す。そのため、５０％のＡＳＲは、コーティングがネイキッド基材の透過率損失と比較して透過率を半分失うにすぎないことを意味する。ネイキッド基材とは、本明細書では、コーティング層を有していない基材（たとえば、非コーティング付きガラスピース）のことである。好ましくは、コーティングの基材−コーティングＡＳＲは少なくとも７５％であり、より好ましくは、基材−コーティングＡＳＲは少なくとも８０％であり、最も好ましくは、基材−コーティングＡＳＲは少なくとも９０％である。ＡＳＲが１００％を超えることはありえない、なぜなら、これはコーティングが汚した後の方が良好であることを意味するからである。したがって、ＡＳＲは最大１００％であるはずである。
【０１０３】
改善された防汚性は、
【数７】
2020518684.tif 000008
で表される防汚利得（ＡＳＧ）の増加により実証しうる。式中、Ｔは、４００〜１２００の平均透過率であり、Ｃｏａｔｅｄ  Ｓｕｂｓｔｒａｔｅ  ｗｉｔｈ  Ａｌは、アルミナと長尺状粒子とを含むコーティングを有する両面コーティング付き基材を意味し、且つＣｏａｔｅｄ  Ｓｕｂｓｔｒａｔｅ  ｗｉｔｈｏｕｔ  Ａｌは、アルミナ及び緻密無機酸化物粒子が排除された同一コーティングを有する両面コーティング付き基材を意味する。０は、汚れ試験前を意味し、且つｓｏｉｌは、汚れ試験後を意味し、０は、汚れ試験前を意味し、且つｓｏｉｌは、汚れ試験後を意味する。
【０１０４】
一態様では、本発明に係るコーティング付き基材は、少なくとも５０％、一態様では少なくとも７５％の防汚利得（ＡＳＧ）により実証する。本発明は、
【数８】
2020518684.tif 000009
で表される防汚利得ＡＳＧが少なくとも５０％、好ましくはＡＳＧが少なくとも７５％であるコーティング付き基材を提供する。式中、Ｔは、４００〜１２００ｎｍの平均透過率であり、Ｃｏａｔｅｄ  Ｓｕｂｓｔｒａｔｅ  ｗｉｔｈ  Ａｌは、アルミナと長尺状粒子とを含むコーティングを有する両面コーティング付き基材を意味し、且つＣｏａｔｅｄ  Ｓｕｂｓｔｒａｔｅ  ｗｉｔｈｏｕｔ  Ａｌは、アルミナ及び緻密無機酸化物粒子が排除された同一コーティングを有する両面コーティング付き基材を意味し、０は、汚れ試験前を意味し、且つｓｏｉｌは、汚れ試験後を意味する。
【０１０５】
本発明に係るコーティングは、多くの場合、本明細書に開示される実施形態３〜７のいずれか一つに係るコーティング付き基材の防汚利得ＡＳＧで、
【数９】
2020518684.tif 000010
で表される防汚利得ＡＳＧが少なくとも５０％、好ましくはＡＳＧが少なくとも７５％であるというコーティング付き基材の要件を満たすことも分かった。式中、Ｔは、島津ＵＶ２６００分光光度計により測定された４００〜１２００ｎｍの平均透過率である。Ｃｏａｔｅｄ  Ｓｕｂｓｔｒａｔｅ  ｗｉｔｈ  Ａｌは、アルミナと長尺状粒子とを含むコーティングを有する両面コーティング付き基材を意味し、且つＣｏａｔｅｄ  Ｓｕｂｓｔｒａｔｅ  ｗｉｔｈｏｕｔ  Ａｌは、アルミナ及び緻密無機酸化物粒子が排除されたこと以外は同一のコーティングを有する両面コーティング付き基材を意味し、０は、汚れ試験前を意味し、且つｓｏｉｌは、汚れ試験後を意味する。０は、汚れ試験前を意味し、且つｓｏｉｌは、汚れ試験後を意味する。
【０１０６】
一態様では、本発明は、改善された防汚性を示す本発明に係るコーティング付き基材の作製方法により得られるコーティング付き基材を提供する。
【０１０７】
一態様では、本発明は、
ｉ．基材と、
ｉｉ．基材の少なくとも一部上に配置された多孔性反射防止コーティング層と、
を含むコーティング付き基材を提供する。ただし、反射防止コーティングは、
−  １０〜１２０ｎｍ、好ましくは３０〜１００ｎｍの範囲内の直径の細孔と、
−  少なくとも２のアスペクト比と３〜２０ｎｍの範囲内の短径とを有する長尺状緻密無機酸化物粒子と、
−  ０．１〜３０ｗｔ％の酸化アルミニウム当量のアルミニウム含有化合物、好ましくは酸化アルミニウム当量で０．５〜３０ｗｔ％のアルミニウム含有化合物と、
を含む。
【０１０８】
本発明の一態様では、反射防止コーティング層は、少なくとも０．１ｗｔ％、少なくとも０．５ｗｔ％、少なくとも１ｗｔ％、少なくとも２ｗｔ％、少なくとも３ｗｔ％、少なくとも５ｗｔ％、少なくとも７ｗｔ％、少なくとも１０ｗｔ％、少なくとも１２ｗｔ％の酸化アルミニウム当量のアルミニウム含有化合物を含む。
【０１０９】
本発明の一態様では、反射防止コーティングは、３０ｗｔ％以下、２５ｗｔ％以下、２２ｗｔ％以下、２０ｗｔ％以下、１８ｗｔ％以下、１４ｗｔ％以下の酸化アルミニウム当量のアルミニウム含有化合物を含む。
【０１１０】
多孔性反射防止コーティング層は、本明細書ではコーティングともいいうる。
【０１１１】
本発明に係るコーティング付き基材の好ましい実施形態では、コーティング付き基材は５．５ｍ／ｓ未満の開始ダスト除去を有し、好ましくは、開始ダスト除去は５．５ｍ／ｓ〜４ｍ／ｓである。これにより、コーティング付き基材上に付着したダストを風により容易に除去しうるとともに、コーティング付き基材のクリーニングを促進しうる。本明細書に記載の開始ダスト除去とは、汚れ除去が開始される風速、すなわち、表面上に堆積した汚れ媒体が表面から吹き飛ばされ始める風速のことである。汚れ媒体は、本明細書ではダストともいいうる。
【０１１２】
開始ダスト除去は、たとえば、密閉環流風洞内で決定しうる。たとえば、床上にガラススライドを水平に（チルト角０°で）配置して汚れ媒体を適用することによる。汚れ媒体の好適量としては、２〜６グラム／ｍ２たとえば４ｇ／ｍ２が挙げられる。相対湿度は、あらかじめ決められた範囲内たとえば５８〜６２％に維持しうる。残留ダスト量は、高精度天秤により測定しうる。汚れが表面から吹き飛ばされ始めた風速は、開始ダスト除去という。これは、ある特定の速度の風を適用した後のダストを含むプレートの重量がかかる風を適用する前の重量よりも少ないことを意味する。好適な汚れ媒体としては、Ｂｅｌｇｉａｎ  Ｂｒａｂｒａｎｔｉａｎ黄土が挙げられる。好適な汚れ媒体としては、石英Ａ４粗砂（１〜２００μｍのさまざまなサイズ）のアリゾナ（Ａｒｉｚｏｎａ）試験ダストが挙げられる。好適な汚れ媒体としては、アリゾナＩＳＯ１２１０３−１Ａ２細砂、アリゾナＩＳＯ１２１０３−１Ａ４粗砂、ダストミックス「Ｃｈｉｎａ細砂」、ダストミックス「Ｃｈｉｎａ粗砂」が挙げられる（すべてＫＳＬ  ｓｔａｕｂｔｅｃｈｎｉｋ  ｇｍｂｈ，Ｇｅｒｍａｎｙで市販されている）。
【０１１３】
基材は、固形材料たとえばポリマーシート又はガラス部材である。基材としては、石英又はポリマーフォイルたとえばガラスフォイルが挙げられうる。ポリマー基材の例は、ポリエチレンテレフタレート（ＰＥＴ）、ポリメチルメタクリレート（ＰＭＭＡ）、ポリエチレンナフタレート（ＰＥＮ）から選択される１つ以上のポリマーに基づくプラスチックフォイル及びポリマーである。ポリマー基材のさらなる例としては、ポリイミド（ＰＩ）が挙げられる。ポリマー基材は、フレキシブル太陽電池に有利である。好ましくは、基材は透明である。好ましくは、基材は、フロートガラス、化学強化フロートガラス、ボロシリケートガラス、構造化ガラス、テンパーガラス、及びたとえば２０〜２５０μｍたとえば５０〜１００μｍの範囲内の厚さを有する薄い可撓性ガラスからなる群から選択されるガラス部材、さらにはガラス部材を含む基材、たとえば、部分的又は完全にアセンブルされたソーラーモジュール及びガラス部材を含むアセンブリーである。ガラス部材は、ＳＭガラス又はＭＭガラスでありうる。市販のＭＭガラスとしては、光起電力用途のインターフロート（Ｉｎｔｅｒｆｌｏａｔ）ＧＭＢ  ＳＩＮＡ３．２ｍｍソーラーガラスが挙げられる。
【０１１４】
本発明の一態様では、コーティング付き基材はソーラーモジュール用カバーガラスである。
【０１１５】
本発明はさらに、本明細書に記載のコーティング付き基材を含むソーラーモジュールに関する。
【０１１６】
部分的又は完全にアセンブルされたソーラーモジュールの例は、基材の第１の表面の少なくとも一部を形成するガラス部材と、薄膜透明伝導層及び／又は半導体層、バックシート、カプセル材、電気伝導性フィルム、ワイヤー、コントローラーボックス、及びフレームからなる群から選択される少なくとも１つの部材と、を含むモジュールであり、ガラス部材は、フロートガラス、化学強化フロートガラス、ボロシリケートガラス、構造化ガラス、テンパーガラス、及びたとえば２０〜２５０μｍたとえば５０〜１００μｍの範囲内の厚さを有する薄い可撓性ガラスからなる群から選択される。そのため、本発明に係る方法に好ましい基材は、テンパーガラス、化学強化ガラス、温度感受性成分を含む基材、たとえば、部分的又は完全にアセンブルされた太陽電池モジュールである。一実施形態では、基材は、ベースコーティングが単一非ラミネート層のコーティング層でコーティングされる基材の第１の表面の少なくとも一部を形成するようにシート部材の第１の側にベースコーティングを有する透明固形シート部材を含む。好ましくは、ベースコーティングは、ナトリウムバリヤーコーティングなどのバリヤーコーティング及び反射防止コーティングからなる群から選択される。
【０１１７】
一態様では、本発明に係るコーティング付き基材は、透明固形シート部材と、第１の表面と第１のコーティングのコーティング層との間に介在するベースコーティング層と、を含み、好ましくは、ベースコーティングは、バリヤーコーティング及び反射防止コーティングからなる群から選択される。
【０１１８】
一態様では、基材は、ベースコーティングが基材の第１の表面の少なくとも一部を形成するようにシート部材の第１の側にベースコーティングを有する透明固形シート部材である。一態様では、基材は、ベースコーティングが基材の第１の表面を形成するようにシート部材の第１の側にベースコーティングを有する透明固形シート部材である。
【０１１９】
改善された防汚性は、
ＡＲＥ＝ＴＣｏａｔｉｎｇ，０−ＴＳｕｂｓｔｒａｔｅ，０、
で表されるＡＲＥの増加により実証しうる。式中、Ｔは、４００〜１２００ｎｍの平均透過率であり、Ｓｕｂｓｔｒａｔｅは、コーティングを有していない基材を意味し、Ｃｏａｔｅｄ  ｓｕｂｓｔｒａｔｅは、両面コーティングを有する基材を意味し、且つ０は、汚れ試験前を意味する。
【０１２０】
Ｔｃｏａｔｉｎｇ，０及びＴｃｏａｔｅｄ  ｓｕｂｓｔｒａｔｅ，０は、本明細書では同義的に用いられる。結果として、ＡＲＥは、ＡＲＥ＝ＴＣｏａｔｅｄ  ｓｕｂｓｔｒａｔｅ，０−ＴＳｕｂｓｔｒａｔｅ，０としても表現しうる。
【０１２１】
本発明に係るコーティングは、好ましくは反射防止コーティングである。本発明に係る一態様では、コーティング付き基材は、少なくとも２％、少なくとも３％、少なくとも４％、少なくとも５％のＡＲＥを示す。
【０１２２】
一態様では、本発明に係るコーティング付き基材は、
ＡＲＥ＝ＴＣｏａｔｅｄ  ｓｕｂｓｔｒａｔｅ，０−ＴＳｕｂｓｔｒａｔｅ，０
で表される基材−コーティング反射防止効果ＡＲＥが少なくとも２％、好ましくはＡＲＥが少なくとも３％、より好ましくはＡＲＥが少なくとも４％である。式中、Ｔは、４００〜１２００ｎｍの平均透過率であり、Ｓｕｂｓｔｒａｔｅは、コーティングを有していない基材を意味し、Ｃｏａｔｅｄ  ｓｕｂｓｔｒａｔｅは、両面コーティングを有する基材を意味し、且つ０は、汚れ試験前を意味する。一態様では、Ｔは、島津ＵＶ２６００分光光度計により測定された４００〜１２００ｎｍの平均透過率である。一態様では、Ｔは、Ｏｐｔｏｓｏｌ  Ｔｒａｎｓｐｅｃ  ＶＩＳ−ＮＩＲ分光光度計により測定された４００〜１２００ｎｍの平均透過率である。
【０１２３】
コーティングが透明基材上に配置されたときに、コーティングは、
ＡＲＥ＝ＴＣｏａｔｉｎｇ，０−ＴＳｕｂｓｔｒａｔｅ，０
で表される基材−コーティング反射防止効果ＡＲＥが少なくとも２％、好ましくはＡＲＥが少なくとも３％、より好ましくはＡＲＥが少なくとも４％であることがきわめて好ましい。式中、Ｔは、島津ＵＶ２６００分光光度計により測定された４００〜１２００ｎｍの平均透過率である。本明細書では、「Ｓｕｂｓｔｒａｔｅ」は、コーティングを有していない基材を意味し、且つ「Ｃｏａｔｉｎｇ」は、両面コーティングを有する基材を意味する。
【０１２４】
本発明に係るコーティングは、透明基材たとえばいずれかのタイプのガラス基材の反射率を低減させるのにとくに好適であるので、反射防止コーティングとして使用される。
【０１２５】
本発明の他の一態様は、１０〜１２０ｎｍの直径の細孔を形成可能なポロゲンと、少なくとも２のアスペクト比と３〜２０ｎｍの範囲内の短径とを有する長尺状緻密無機酸化物粒子と、無機バインダーと、溶媒と、０．５〜３０ｗｔ％の酸化アルミニウム当量のアルミニウム含有化合物と、を含むコーティング配合物に関する。アルミニウム（ａｌｕｍｉｎｉｕｍ）及びアルミニウム（ａｌｕｍｉｎｕｍ）は、本明細書では同義的に用いられる。一態様では、アルミニウム含有化合物の酸化アルミニウム当量は、６００℃の空気中における２分間の燃焼後の全残灰を基準にする。アルミニウムは、たとえば金属酸化物粉末として提供しうるが、より好ましくは任意選択的に溶液中又は懸濁液中の有機塩又は無機塩として提供しうる。好ましい実施形態では、コーティング配合物は１．０〜２５ｗｔ％の酸化アルミニウム当量のアルミニウム含有化合物を含む。なぜなら、貯蔵寿命の意味での安定性がこの範囲内のアルミニウム濃度のときに最良であることが分かったからである。安定性とは、コーティング配合物の安定性を意味する。コーティング配合物の安定性は、コーティング配合物の均一性を調べることにより評価しうる。不均一なコーティング配合物は、低い安定性及び低い貯蔵寿命を示唆する。配合物の不均一性は、液状配合物中の沈降物又はゲル化の存在により直接観測可能であるか、又は懸濁液中での経時的なコロイド粒子の成長又は凝集を介してＤＬＳ（動的光散乱）により測定可能である。不均一なコーティング配合物を用いると、典型的には不均一なコーティングを生じる。
【０１２６】
一態様では、本発明に係るコーティング配合物は、
ｉ．  酸化物当量基準で少なくとも２ｗｔ％の、ＴＥＭにより測定したときに少なくとも２のアスペクト比と３〜２０ｎｍの範囲内の平均短径とを有する無機物の長尺状無機緻密酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含む。ただし、コーティング配合物は、６００℃の空気中における２分間の燃焼後の全残灰を基準にして０．５〜３０ｗｔ％の酸化アルミニウム当量のアルミニウム含有化合物を含み、好ましくは、コーティング配合物は、６００℃における燃焼後の全残灰を基準にして１．０〜２５ｗｔ％の酸化アルミニウム当量のアルミニウム含有化合物を含む。
【０１２７】
ポロゲンは、たとえば、中空無機酸化物粒子でありうるか、又は無機酸化物（若しくは無機酸化物前駆体）シェルと、カチオン性ポリマーなどの有機化合物又は２００℃未満の沸点の有機化合物を含むコアと、を有するコア−シェル粒子である。ポロゲンはまた、たとえば、有機高分子ナノ粒子のような有機ナノ粒子などの有機ポロゲンでありうるか、又はコーティング配合物から機能性コーティングへの変換時に典型的には分解、燃焼、蒸発、又は他の形で除去される他のポロゲンでありうる。有機ナノ粒子とは、本明細書では、１つ以上の有機分子を含むとともに５０〜１５０ｎｍの範囲内のサイズを有する粒子を意味する。有機分子の例は、ポリマーたとえばアクリル系ポリマー及びラテックス並びにオリゴマーである。長尺状緻密無機酸化物粒子は以上で考察される。
【０１２８】
本発明の一態様では、ポロゲンは、
−  コアがポリマーなどの有機化合物又は２００℃未満の沸点の有機化合物を含み且つシェルが無機酸化物を含むコア−シェルナノ粒子と、
−  中空無機ナノ粒子と、
を含む。
【０１２９】
本発明の一態様では、ポロゲンは、コーティング配合物中の無機酸化物当量の全量の１０〜７５ｗｔ％を占める。一態様では、ポロゲンは、コーティング配合物中の無機酸化物当量の全量の２０〜５０ｗｔ％を占める。
【０１３０】
無機バインダーは、典型的には、０．１〜７ｎｍの範囲内の直径の無機酸化物粒子及び／又は０．１〜７ｎｍの範囲内の直径の無機酸化物前駆体を含む。無機バインダーは、好ましくは０．１〜７ｎｍ程度の直径の無機酸化物粒子又は無機酸化物前駆体である。
【０１３１】
無機酸化物粒子は、７ｎｍ超たとえば７〜１０ｎｍの範囲内の直径を有しうることに留意されたい。無機酸化物前駆体は、７ｎｍ超たとえば７〜１０ｎｍの範囲内の直径を有しうることに留意されたい。
【０１３２】
本発明の一態様では、無機バインダーは、０．１〜７ｎｍの範囲内の平均直径の無機酸化物ナノ粒子を含む。
【０１３３】
一態様では、無機バインダーは、典型的には、０．１〜５ｎｍの範囲内の直径の無機酸化物粒子及び／又は０．１〜５ｎｍの範囲内の直径の無機酸化物前駆体を含む。
【０１３４】
無機酸化物粒子及び／又は無機酸化物前駆体の直径は、動的光散乱（ＤＬＳ）を用いて測定しうる。例は、プレオリゴマー化ケイ素アルコキシドたとえばプレオリゴマー化テトラエトキシシラン、プレオリゴマー化チタンアルコキシド、及び金属酸化物ゾルゲルである。無機酸化物粒子及び／又は無機酸化物前駆体の例としては、金属酸化物ゾルが挙げられる。プレオリゴマー化ケイ素アルコキシドは、当業者によりプレオリゴマー化シリコンアルコキシドともいわれる。無機バインダーは、たとえば、国際公開第２００９／１０６４５６号パンフレット（参照により本明細書に組み込まれる）に記載のように調製しうる。
【０１３５】
本発明に係るコーティング配合物は溶媒を含む。溶媒は、いずれかの溶媒、溶媒の組合せ、又は溶媒と添加剤たとえばコーティング配合物の安定な分散を実現可能な界面活性剤及び安定剤との組合せでありうる。典型的には、溶媒は、コーティング配合物の質量の８０〜９８％を占める。きわめて好適な溶媒は、イソプロパノール（ＩＰＡ）、水、又はＩＰＡ及び／又は水を含む溶媒の組合せである。
【０１３６】
本発明に係るコーティング配合物は、基材の防汚性を改善するために基材上のコーティング中に少なくとも２のアスペクト比と３〜２０ｎｍの範囲内の短径とを有する長尺状緻密無機酸化物粒子を含む。緻密無機酸化物粒子の形状がコーティングの防汚性に主要な影響を及ぼすように思われること、そのため、長尺状緻密無機酸化物粒子が含まれるコーティングでコーティングすることにより基材の汚れに対する感受性を低減可能であることは、きわめて予想外であった。非球状粒子たとえば長尺状粒子とくに長尺状緻密無機酸化物粒子を含むコーティング配合物から作製されたコーティングは、長尺状緻密無機酸化物粒子を含まないコーティング配合物から作製されたコーティングと比較して改善された防汚性を示す。一態様では、非球状粒子たとえば長尺状粒子とくに長尺状緻密無機酸化物粒子を含むコーティング配合物から作製されたコーティングは、球状粒子を含むコーティング配合物から作製されたコーティングと比較して改善された防汚性を示す。言い換えると、基材の汚れに対する感受性を低減する本方法は、長尺状緻密無機酸化物粒子を含有するコーティング配合物を基材に適用する工程と、コーティング配合物をたとえば加熱により機能性コーティングに変換する工程と、を含む。
【０１３７】
本発明の他の一態様は、本発明の第１の態様に係るコーティング付き基材を含むソーラーモジュールに関する。本発明の他の一態様は、本明細書に記載のコーティング付き基材を含むソーラーモジュールに関する。かかるソーラーモジュールは、より低い操作コストで経時的に有意により良好な性能を呈する。クローニング頻度の低減又は同一のクリーニング頻度におけるパワー出力の改善はすべて、前記ソーラーモジュールの汚れを有意に低減する本発明のコーティングの増強された防汚性により可能になる。本発明に係るコーティング付き基材を含む他の有利なデバイスは、温室ガラス（又はポリマー膜）、集中ソーラーモジュール、ウィンドウ、ディスプレイである。たとえばルーフトップコーティングや容器表面などのいくつかの用途では、基材は非透明でありうるので、本発明の利点は、基材上への汚れの付着を低減したり又は非コーティング付き基材と比較してコーティング付き基材のクリーニング性を向上させたりする防汚コーティングの能力に重点が置かれる。
【０１３８】
たとえば、コーティング配合物は、当技術分野で公知のいずれかの技術、たとえば、ディッピング、ブラッシング、スピニング、スプレーイング、スロットダイコーティング、エアロゾルコーティングにより、又はローラーを用いて基材に適用しうる。スプレーイングは、エアレス若しくは従来のエア使用、又は静電若しくは大量／低圧（ＨＶＬＰ）若しくはエアロゾルコーティングでありうる。コーティング配合物は、ロールコーティング、エアロゾルコーティング、又はディップコーティングにより適用することが好ましい。
【０１３９】
機能性コーティングとは、機能性コーティングが装着される基材の機械的、光学的、及び／又は電気的性質を向上させるコーティングを意味する。本発明のコーティングでコーティングされる基材の向上可能な機械的性質の例は、非コーティング付き基材の機械的性質と比較して増加した表面硬度、増加した剛性又は耐摩耗性である。本発明のコーティングでコーティングされる基材の向上可能な光学的性質の例は、空気から直接基材を通る光の透過率と比較して空気から機能性コーティング及び基材を通る光の増加した透過率、並びに空気から直接非コーティング付き基材に向かう反射率と比較して空気から機能性コーティング及び機能性コーティングから基材に向かう界面相からの低減した反射率である。本発明のコーティングでコーティングされる基材の向上可能な電気的性質の例は、未変換コーティング付き基材及び／又は非コーティング付き基材と比較して増加した伝導率である。
【０１４０】
本発明の他の一態様は、基材の防汚性を改善するための少なくとも２のアスペクト比と３〜２０ｎｍの範囲内の短径とを有する長尺状無機酸化物粒子を含むコーティング配合物の使用に関する。とくに、この実施形態は、ポロゲンとしてコア−シェルナノ粒子を含むコーティング配合物に関する。ただし、コアは、カチオン性ポリマーなどの有機化合物又は２００℃未満の沸点の有機化合物を含み、且つシェルは、無機酸化物と６００℃の空気中における２分間の燃焼後の全残灰を基準にして０．５〜２０ｗｔ％の酸化アルミニウム当量のアルミニウム含有化合物を含む。本発明の他の一態様は、ソーラーモジュール用カバーガラスなどの基材の防汚性を改善するための本明細書に記載のコーティング配合物の使用を含む。
【０１４１】
本発明の他の一態様は、基材の防汚性を改善するための少なくとも２のアスペクト比と３〜２０ｎｍの範囲内の短径とを有する長尺状緻密無機酸化物粒子を含むコーティング配合物の使用を含む。ただし、コーティング配合物は、ポロゲンとしてコア−シェルナノ粒子を含み、コアは、ポリマーなどの有機化合物又は２００℃未満の沸点の有機化合物を含み、シェルは、無機酸化物を含み、且つ配合物は、０．１〜３０ｗｔ％の酸化アルミニウム当量のアルミニウム含有化合物を含む。
【０１４２】
本発明の他の一態様は、基材の防汚性を改善するための、
−  少なくとも２のアスペクト比と３〜２０ｎｍの範囲内の短径とを有する長尺状緻密無機酸化物粒子と、
−  アルミニウム含有化合物と、
の組合せの使用を含む。
【０１４３】
本発明の他の一態様は、ソーラーモジュールの汚れを低減するための少なくとも２のアスペクト比と３〜２０ｎｍの範囲内の短径とを有する長尺状緻密無機酸化物粒子の使用を含む。
【０１４４】
本発明の他の一態様は、ソーラーモジュールの汚れを低減するための、
−  少なくとも２のアスペクト比と３〜２０ｎｍの範囲内の短径とを有する長尺状緻密無機酸化物粒子と、
−  アルミニウム含有化合物と、
の組合せの使用を含む。
【０１４５】
本発明の実施形態は以下を含む。
【０１４６】
実施形態１：
ｉ．  酸化物当量基準で少なくとも２ｗｔ％の、ＴＥＭにより測定したときに少なくとも２のアスペクト比と３〜２０ｎｍの範囲内の平均短径とを有する無機物の長尺状無機緻密酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含むコーティング配合物。ただし、コーティング配合物は、６００℃の空気中における２分間の燃焼後の全残灰を基準にして０．５〜３０ｗｔ％の酸化アルミニウム当量のアルミニウム含有化合物を含み、好ましくは、コーティング配合物は、６００℃における燃焼後の全残灰を基準にして１．０〜２５ｗｔ％の酸化アルミニウム当量のアルミニウム含有化合物を含む。
【０１４７】
実施形態２：  ポロゲンが、コアがカチオン性ポリマーなどの有機化合物又は２００℃未満の沸点の有機化合物を含み且つシェルが無機酸化物を含むコア−シェルナノ粒子と、中空無機ナノ粒子と、を含む、実施形態１に係るコーティング配合物。
【０１４８】
実施形態３：  ポロゲンがコーティング配合物中の無機酸化物の全量の１０〜７５ｗｔ％を占める、好ましくはポロゲンがコーティング配合物中の無機酸化物の全量の２０〜５０ｗｔ％を占める、実施形態１又は２に係るコーティング配合物。
【０１４９】
実施形態４：  無機バインダーが０．１〜７ｎｍの範囲内の数平均直径の無機酸化物ナノ粒子を含む、実施形態１〜３のいずれか一つに係るコーティング配合物。
【０１５０】
実施形態５：  長尺状緻密無機酸化物粒子が、コーティング配合物中の無機酸化物の全量の５〜７０ｗｔ％、好ましくはコーティング配合物中の無機酸化物の全量の５〜５０ｗｔ％、より好ましくはコーティング配合物中の無機酸化物の全量の１０〜４５ｗｔ％、最も好ましくはコーティング配合物中の無機酸化物の全量の１２〜３０ｗｔ％を占める、実施形態１〜４のいずれか一つに係るコーティング配合物。
【０１５１】
実施形態６：
−  基材を提供する工程と、
−  実施形態１〜５のいずれか一つに係るコーティング配合物を提供する工程と、
−  コーティング配合物を基材上に適用する工程と、
−  基材上のコーティング配合物を乾燥させる工程と、
−  基材上のコーティング配合物をコーティング付き基材に変換する工程と、
を含むコーティング付き基材の作製方法。
【０１５２】
実施形態７：  実施形態６の方法により得られるコーティング付き基材。
【０１５３】
実施形態８：  ベースコーティングが基材の第１の表面の少なくとも一部を形成するように、基材が、シート部材の第１の側にベースコーティングを有する透明固形シート部材を含み、好ましくは、ベースコーティングが、バリヤーコーティング及び反射防止コーティングからなる群から選択される、実施形態７に係るコーティング付き基材。
【０１５４】
実施形態９：
【数１０】
2020518684.tif 000011
で表される基材−コーティング防汚比ＡＳＲが少なくとも５０％である、好ましくは基材−コーティングＡＳＲが少なくとも７５％である、より好ましくは基材−コーティングＡＳＲが少なくとも８０％である、最も好ましくは基材−コーティングＡＳＲが少なくとも９０％である、実施形態７又は８に係るコーティング付き基材。式中、Ｔは、島津ＵＶ２６００分光光度計により測定された４００〜１２００ｎｍの平均透過率であり、Ｓｕｂｓｔｒａｔｅは、コーティングを有していない基材を意味し、Ｃｏａｔｉｎｇは、両面コーティングを有する基材を意味し、０は、汚れ試験前を意味する。
【０１５５】
実施形態１０：  コーティング付き基材の
ＡＲＥ＝ＴＣｏａｔｅｄ  ｓｕｂｓｔｒａｔｅ，０−ＴＳｕｂｓｔｒａｔｅ，０
で表される基材−コーティング反射防止効果ＡＲＥが少なくとも２％、好ましくはＡＲＥが少なくとも３％、より好ましくはＡＲＥが少なくとも４％である、実施形態７〜９のいずれか一つに係るコーティング付き基材。式中、Ｔは、島津ＵＶ２６００分光光度計により測定された４００〜１２００ｎｍの平均透過率であり、Ｓｕｂｓｔｒａｔｅは、コーティングを有していない基材を意味し、Ｃｏａｔｅｄ  ｓｕｂｓｔｒａｔｅは、両面コーティングを有する基材を意味する。
【０１５６】
実施形態１１：  コーティング付き基材の
【数１１】
2020518684.tif 000012
で表される防汚利得ＡＳＧが少なくとも５０％、好ましくはＡＳＧが少なくとも７５％である、実施形態７〜１０のいずれか一つに係るコーティング付き基材。式中、Ｔは、島津ＵＶ２６００分光光度計により測定された４００〜１２００ｎｍの平均透過率であり、Ｃｏａｔｅｄ  Ｓｕｂｓｔｒａｔｅ  ｗｉｔｈ  Ａｌは、アルミナと長尺状粒子とを含むコーティングを有する両面コーティング付き基材を意味し、且つＣｏａｔｅｄ  Ｓｕｂｓｔｒａｔｅ  ｗｉｔｈｏｕｔ  Ａｌは、アルミナ及び緻密無機酸化物粒子が排除された以外は同一のコーティングを有する両面コーティング付き基材を意味し、０は、汚れ試験前を意味し、且つｓｏｉｌは、汚れ試験後を意味する。
【０１５７】
実施形態１２：  実施形態７〜１１のいずれか一つに係るコーティング付き基材を含むソーラーモジュール。
【０１５８】
実施形態１３：  長尺状緻密無機酸化物粒子に由来する無機酸化物とコーティングの全無機酸化物との質量比が、コーティング付き基材の外表面に最も近いコーティングの２０ｎｍにおいて、緻密無機酸化物粒子に由来する無機酸化物とコーティングの全無機酸化物との平均質量比よりも高い、
好ましくは、緻密無機酸化物粒子に由来する無機酸化物とコーティングの全無機酸化物との質量比が、外表面に最も近いコーティングの２０ｎｍにおいて、緻密無機酸化物粒子に由来する無機酸化物とコーティングの全無機酸化物との平均質量比よりも少なくとも５０％高い、
より好ましくは、緻密無機酸化物粒子に由来する無機酸化物とコーティングの全無機酸化物との質量比が、外表面に最も近いコーティングの２０ｎｍにおいて、緻密無機酸化物粒子に由来する無機酸化物とコーティングの全無機酸化物との平均質量比の少なくとも２倍である、実施形態７〜１１のいずれか一つに係るコーティング付き基材。
【０１５９】
実施形態１４：  基材の防汚性を改善するための少なくとも２のアスペクト比と３〜２０ｎｍの範囲内の短径とを有する長尺状無機酸化物粒子を含むコーティング配合物の使用。ただし、コーティング配合物は、ポロゲンとしてコア−シェルナノ粒子を含み、コアは、カチオン性ポリマーなどの有機化合物又は２００℃未満の沸点の有機化合物を含み、且つシェルは、無機酸化物コア−シェルポロゲンと６００℃の空気中における２分間の燃焼後の全残灰を基準にして０．５〜２０ｗｔ％の酸化アルミニウム当量のアルミニウム含有化合物とを含む。
【０１６０】
実施形態１５：  開始ダスト除去が５．５ｍ／ｓ未満であり、好ましくは開始ダスト除去が５．５ｍ／ｓ〜４ｍ／ｓである、実施形態７〜１１のいずれか一つに係るコーティング付き基材。
【０１６１】
実施形態１６：
ｉ．  無機酸化物当量基準で少なくとも２ｗｔ％の少なくとも２のアスペクト比と３〜２０ｎｍの範囲内の短径とを有する長尺状緻密無機酸化物粒子と、
ｉｉ．  １０〜１２０ｎｍの範囲内の直径の細孔を形成可能なポロゲンと、
ｉｉｉ．  無機酸化物バインダーと、
ｉｖ．  溶媒と、
を含むコーティング配合物。ただし、コーティング配合物は、０．１〜３０ｗｔ％の酸化アルミニウム当量のアルミニウム含有化合物を含み、好ましくは、コーティング配合物は、０．５〜３０ｗｔ％の酸化アルミニウム当量のアルミニウム含有化合物を含む。
【０１６２】
実施形態１７：
ポロゲンが、
−  コアがポリマーなどの有機化合物又は２００℃未満の沸点の有機化合物を含み且つシェルが無機酸化物を含むコア−シェルナノ粒子と、
−  中空無機ナノ粒子と、
を含む、実施形態１６に係るコーティング配合物。
【０１６３】
実施形態１８：  ポロゲンがコーティング配合物中の無機酸化物当量の全量の１０〜７５ｗｔ％を占める、好ましくはポロゲンがコーティング配合物中の無機酸化物当量の全量の２０〜５０ｗｔ％を占める、実施形態１６又は１７に係るコーティング配合物。
【０１６４】
実施形態１９：  無機酸化物バインダーが０．１〜７ｎｍの範囲内の平均直径の無機酸化物ナノ粒子を含む、実施形態１６〜１８のいずれか一つに係るコーティング配合物。
【０１６５】
実施形態２０：  長尺状緻密無機酸化物粒子がコーティング配合物中の無機酸化物当量の全量の５〜７０ｗｔ％、好ましくはコーティング配合物中の無機酸化物当量の全量の５〜５０ｗｔ％、より好ましくはコーティング配合物中の無機酸化物当量の全量の１０〜４５ｗｔ％、最も好ましくはコーティング配合物中の無機酸化物当量の全量の１２〜３０ｗｔ％を占める、実施形態１６〜１９のいずれか一つに係るコーティング配合物。
【０１６６】
実施形態２１：
−  第１の表面を有する基材を提供する工程と、
−  実施形態１〜５、１６〜２０のいずれか一つに係るコーティング配合物を提供する工程と、
−  コーティング配合物を基材の第１の表面上に適用する工程と、
−  適用されたコーティング配合物を乾燥させる工程と、
−  乾燥させたコーティング配合物を有する基材をたとえば摂氏４００度超に加熱するなどの加熱により第１の表面上にコーティング層を含むコーティング付き基材に変換する工程と、
を含むコーティング付き基材の作製方法。
【０１６７】
実施形態２２：  改善された防汚性を示す、実施形態２１に係る方法により得られるコーティング付き基材。
【０１６８】
実施形態２３：
ｉ．基材と、
ｉｉ．基材の少なくとも一部上に配置された多孔性反射防止コーティング層と、
を含むコーティング付き基材。ただし、反射防止コーティングは、
−  １０〜１２０ｎｍ、好ましくは３０〜１００ｎｍの範囲内の直径の細孔と、
−  少なくとも２のアスペクト比と３〜２０ｎｍの範囲内の短径とを有する長尺状緻密無機酸化物粒子と、
−  ０．１〜３０ｗｔ％の酸化アルミニウム当量のアルミニウム含有化合物、好ましくは０．５〜２５ｗｔ％の酸化アルミニウム当量のアルミニウム含有化合物と、
を含む。
【０１６９】
実施形態２４：  基材が、透明固形シート部材と、第１の表面と第１の表面上のコーティング層との間に介在するベースコーティング層と、を含み、好ましくは、ベースコーティングが、バリヤーコーティング及び反射防止コーティングからなる群から選択される、実施形態２２又は２３のいずれか１つに係るコーティング付き基材。
【０１７０】
実施形態２５：
【数１２】
2020518684.tif 000013
で表される基材−コーティング防汚比ＡＳＲが少なくとも５０％である、好ましくは基材−コーティングＡＳＲが少なくとも７５％である、より好ましくは基材−コーティングＡＳＲが少なくとも８０％である、最も好ましくは基材−コーティングＡＳＲが少なくとも９０％である、実施形態２２〜２４のいずれか一つに係るコーティング付き基材。式中、Ｔは、４００〜１２００ｎｍの平均透過率であり、Ｓｕｂｓｔｒａｔｅは、コーティングを有していない基材を意味し、Ｃｏａｔｉｎｇは、両面コーティングを有する基材を意味し、０は、汚れ試験前を意味し、且つｓｏｉｌは、汚れ試験後を意味する。
【０１７１】
実施形態２６：  コーティング付き基材の
ＡＲＥ＝ＴＣｏａｔｅｄ  ｓｕｂｓｔｒａｔｅ，０−ＴＳｕｂｓｔｒａｔｅ，０
で表される基材−コーティング反射防止効果ＡＲＥが少なくとも２％、好ましくはＡＲＥが少なくとも３％、より好ましくはＡＲＥが少なくとも４％である、実施形態２２〜２５のいずれか一つに係るコーティング付き基材。式中、Ｔは、４００〜１２００ｎｍの平均透過率であり、Ｓｕｂｓｔｒａｔｅは、コーティングを有していない基材を意味し、Ｃｏａｔｅｄ  ｓｕｂｓｔｒａｔｅは、両面コーティングを有する基材を意味し、且つ０は、汚れ試験前を意味する。
【０１７２】
実施形態２７：  コーティング付き基材の
【数１３】
2020518684.tif 000014
で表される防汚利得ＡＳＧが少なくとも５０％、好ましくはＡＳＧが少なくとも７５％である、実施形態２２〜２６のいずれか一つに係るコーティング付き基材。式中、Ｔは、４００〜１２００ｎｍの平均透過率であり、Ｃｏａｔｅｄ  Ｓｕｂｓｔｒａｔｅ  ｗｉｔｈ  Ａｌは、アルミナと長尺状粒子とを含むコーティングを有する両面コーティング付き基材を意味し、且つＣｏａｔｅｄ  Ｓｕｂｓｔｒａｔｅ  ｗｉｔｈｏｕｔ  Ａｌは、アルミナ及び緻密無機酸化物粒子が排除された同一コーティングを有する両面コーティング付き基材を意味し、０は、汚れ試験前を意味し、且つｓｏｉｌは、汚れ試験後を意味する。
【０１７３】
実施形態２８：  長尺状緻密無機酸化物粒子に由来する無機酸化物とコーティングの全無機酸化物との質量比が、コーティング付き基材の外表面に最も近いコーティングの２０ｎｍの厚さのトップ層において、緻密無機酸化物粒子に由来する無機酸化物とコーティングの全無機酸化物との平均質量比よりも高い、好ましくは、緻密無機酸化物粒子に由来する無機酸化物とコーティングの全無機酸化物との質量比が、コーティングのトップ層において、長尺状緻密無機酸化物粒子に由来する無機酸化物とコーティングの全無機酸化物との平均質量比よりも少なくとも５０％高い、より好ましくは、長尺状緻密無機酸化物粒子に由来する無機酸化物とコーティングの全無機酸化物との質量比が、コーティングのトップ層において、緻密無機酸化物粒子に由来する無機酸化物とコーティングの全無機酸化物との平均質量比の少なくとも２倍である、実施形態２２〜２７のいずれか一つに係るコーティング付き基材。
【０１７４】
実施形態２９：  開始ダスト除去が５．５ｍ／ｓ未満である、好ましくは開始ダスト除去が５．５ｍ／ｓ〜４ｍ／ｓである、実施形態２２〜２８のいずれか一つに係るコーティング付き基材。
【０１７５】
実施形態３０：  基材がソーラーモジュール用カバーガラスである、実施形態７〜１３、２２〜２９のいずれか一つに係るコーティング付き基材。
【０１７６】
実施形態３１：  実施形態２２〜３０のいずれか一つに係るコーティング付き基材を含むソーラーモジュール。
【０１７７】
実施形態３２：  基材の防汚性を改善するための少なくとも２のアスペクト比と３〜２０ｎｍの範囲内の短径とを有する長尺状緻密無機酸化物粒子を含むコーティング配合物の使用。ただし、コーティング配合物は、ポロゲンとしてコア−シェルナノ粒子を含み、コアは、ポリマーなどの有機化合物又は２００℃未満の沸点の有機化合物を含み、シェルは、無機酸化物を含み、且つ配合物は、０．１〜３０ｗｔ％、好ましくは０．５〜３０ｗｔ％の酸化アルミニウム当量のアルミニウム含有化合物を含む。
【０１７８】
実施形態３３：  基材の防汚性を改善するための、
−  少なくとも２のアスペクト比と３〜２０ｎｍの範囲内の短径とを有する長尺状緻密無機酸化物粒子と、
−  アルミニウム含有化合物と、
の組合せの使用。
【０１７９】
実施形態３４：  ソーラーモジュールの汚れを低減するための少なくとも２のアスペクト比と３〜２０ｎｍの範囲内の短径とを有する長尺状緻密無機酸化物粒子の使用。
【０１８０】
実施形態３５：  ソーラーモジュールの汚れを低減するための、
−  少なくとも２のアスペクト比と３〜２０ｎｍの範囲内の短径とを有する長尺状緻密無機酸化物粒子と、
−  アルミニウム含有化合物と、
の組合せの使用。
【０１８１】
実施形態３６：  ソーラーモジュールのクリーニング頻度を低減するための少なくとも２のアスペクト比と３〜２０ｎｍの範囲内の短径とを有する長尺状緻密無機酸化物粒子の使用。
【０１８２】
実施形態３７：  ソーラーモジュールのクリーニング頻度を低減するための、
−  少なくとも２のアスペクト比と３〜２０ｎｍの範囲内の短径とを有する長尺状緻密無機酸化物粒子と、
−  アルミニウム含有化合物と、
の組合せの使用。
【０１８３】
実施形態３８：  少なくとも２のアスペクト比と３〜２０３ｎｍの範囲内の短径とを有する長尺状緻密無機酸化物粒子と、アルミニウム含有化合物と、を含む組成物。
【０１８４】
［測定］
［光学測定法］
島津ＵＶ２６００を用いて４００〜１２００ｎｍで光学的性質を測定し、最大透過率を確定した。
【０１８５】
［汚れ測定法］
汚れ手順：コーティングの防汚性は、ＫＳＬ  Ｓｔａｕｂｔｅｃｈｎｉｋ  ＧＭＢＨから市販されている石英Ａ４粗砂（１〜２００μｍのさまざまなサイズ）の市販のアリゾナ試験ダストを汚れ媒体として用いてテーバー振動摩耗試験機（モデル６１６０）により試験した。試験される１００×１００ｍｍガラスプレートを最初に脱イオン水及び柔らかい布を用いてクリーニングし、実験室グレードのエタノールで濯ぎ、そして一晩乾燥させた。次いで、ガラスプレートのトップ表面がトレイ内のサンプルホルダーと同一の高さになるように、コーティング付きサンプルをテーバー振動テーブルのトレイ内に配置した。次いで、ブラシを用いて２０ｇのアリゾナ試験ダストを全ガラスプレート上に穏やかに分散させる。汚れ手順（１００サイクル／分のスピードで３００サイクル、１サイクルは円形ドライブディスクの完全回転、すなわち、トレイの１回の完全前進後退運動として定義される）を実施した。次いで、試験サンプルをトレイから取り出し、穏やかにタップしてその表面上の過剰量のサンドを除去した。試験環境の相対湿度は４３％ＲＨであり、温度は１９．５℃であった。
【０１８６】
汚れ評価：コーティングの汚れの程度は、Ｏｐｔｏｓｏｌ  Ｔｒａｎｓｐｅｃ  ＶＩＳ−ＮＩＲを用いて測定される汚した後の透過率の相対損失により決定した。その目的で、テーバー振動摩耗試験機により人工的に汚す前及び汚した後の透過率スペクトルを記録した。続いて、４００〜１２００ｎｍにわたるスペクトルの最大透過率を確立した。記録された４００〜１２００ｎｍにわたるスペクトルの最大透過率値の得られた前後差に基づいて、汚れのレベルに関する結論つまり防汚コーティングの有効性を導出可能であった。
【０１８７】
［無機酸化物組成の決定法］
剃刀刃を用いて硬化サンプルから基材を削り取った。削取り部分をエタノールで基材から濯いて捕集した。１滴のエタノール懸濁液をカーボングリッドに移して乾燥させ、その後、カーボングリッドのエッジ上に配置された削取り部分に対してＳＴＥＭ  ＥＤＸにより元素組成を決定した。少なくとも成分Ｓｉ、Ｏ、Ａｌ、及びＴｉを測定し、ソフトウェアのエスプリ（Ｅｓｐｒｉｔ）１．９．により量を決定した。
【０１８８】
［細孔サイズの決定法］
ポロゲン細孔（すなわち、１０〜１２０ｎｍの範囲内の直径の細孔）の細孔サイズは、ＳＥＭにより測定したときの基材の表面に直交する断面上の細孔の壁間の最長距離を表すラインの長さとして定義される。不規則細孔の場合、最長距離を表すラインは細孔外にありうる。周知のように、ＳＥＭは、Ｓｃａｎｎｉｎｇ  Ｅｌｅｃｔｒｏｎ  Ｍｉｃｒｏｓｃｏｐｙ（走査電子顕微鏡法）の略である。
【０１８９】
１〜１０ｎｍの細孔サイズを有するバインダー細孔の場合、本明細書に示される方法を用いてエリプソメトリーにより細孔サイズを測定する。この方法は、細孔中への水の収着を利用するので、測定サイズは細孔の最小直径に対応する。
【０１９０】
［粒子サイズの決定法］
バインダー粒子のサイズ及び長尺状緻密無機粒子のサイズは、ＣｒｙｏＴＥＭを用いて測定される。平均サイズは、ランダムに選択された粒子に基づく数平均サイズである。
【０１９１】
［エリプソメトリー］
バインダー細孔の体積分率及び細孔サイズ分布は、水の相対分圧の変動下における水収着により決定した。２〜５０ｎｍの範囲内の細孔サイズレジームでは、飽和圧力（つまり細孔中の水の凝縮／蒸発）は、ケルビン式により記述される細孔の最小寸法の関数である。細孔中の水の凝縮は、水と空気との間の密度差に起因してコーティングの光学的性質を劇的に変化させる。その光学的性質をエリプソメトリーにより測定した。
【０１９２】
サンプル作製は基材タイプに依存する。フロートガラスの場合、バック側の反射を低減させるためにガラスのバック側にスコッチテープを適用した。ＳＭガラスの場合、サンプル粗さにより引き起こされる光散乱を低減するために集束プローブを用いて測定を行った。ＳＭガラスの場合、バック側にスコッチテープを適用しなかった。使用したＳＭガラスは、インターフロートＧＭＢ  ＳＩＮＡ３，２ｍｍガラスであった。
【０１９３】
使用したエリプソメーターは、ウーラム（Ｗｏｏｌｌａｍ）Ｍ−２０００ＵＩランニングＣｏｍｐｌｅｔｅＥａｓｅ（ウーラム）バージョン５．２０であった。
【０１９４】
［データ解析／モデリング法］
ＣｏｍｐｌｅｔｅＥａｓｅを用いて構築された光学モデルに当てはめることにより実験データを解析した。最初にベアの非コーティング付き基材を測定し、ｂ−スプラインモデルを用いて当てはめた。級数展開の最初の２つの項Ａ及びＢを用いてコーシーモデルによりコーティング層を記述した。モデルの評価のために、３５％ｒＨで測定したデータを使用した。
【０１９５】
［実施例］
［実施例１：コア−シェル粒子溶液の調製］
エタノールの代わりにイソプロパノールを用いて国際公開第２００９／０３０７０３号パンフレットに開示されたものと同一の方法によりコア−シェル粒子を調製した。イソプロパノールを用いて溶液を１０．０ｗｔ％のシリカ当量の濃度にさらに希釈した。１３５ｎｍの粒子サイズを有していた。
【０１９６】
［実施例２：無機バインダーの調製］
国際公開第２０１１／１５７８２０号パンフレットに開示されたものと同一の方法によりテトラエトキシシランからシリカ系無機バインダーを調製し、イソプロパノールでさらに希釈して約２ｗｔ％のシリカ当量及び３〜５ｎｍの粒子サイズのバインダー溶液を達成した。
【０１９７】
希ＨＣｌをエタノール及びチタン（ＩＶ）プロポキシドと混合して透明液体にすることにより、チタン（ＩＶ）プロポキシドからチタニア系無機バインダーを調製した。この混合物を室温でエタノール及び水に添加して、約３〜５ｎｍの粒子サイズ及び１ｗｔ％のチタニア当量の濃度を有する透明バインダー溶液を達成した。限られた貯蔵寿命を克服するために、チタン系バインダーは、コーティング配合物の調製時、無機バインダーの調製の２４時間以内に使用した。
【０１９８】
［実施例３：ストック溶液の調製］
イソプロパノール（シグマアルドリッチ（Ｓｉｇｍａ  Ａｌｄｒｉｃｈ）、ロットＫ４６５５６３６６５１５）とメトキシプロパノール（アルファ・エイサー（Ａｌｆａ  Ａｅｓａｒ）、ロットＱ１４Ｃ０２７）との混合物にＡｌ（ＮＯ３）３．９Ｈ２Ｏ（フルカ（Ｆｌｕｋａ）、ロットＳＺＢＧ０８３０Ｖ）を５％の固体含有率で溶解することにより、Ａｌストック溶液を調製した。その後、イソプロパノールを用いて溶液を２ｗｔ％のアルミナ当量にさらに希釈した。
【０１９９】
イソプロパノールを用いてＩＰＡ−ＳＴ−ＵＰ（日産化学、ロット１１１００２）を２ｗｔ％の酸化物当量の濃度に希釈することにより、長尺状ＩＰＡ−ＳＴ−ＵＰ粒子のストック溶液を調製した。このストック溶液を用いて表１のサンプルを調製した。
【０２００】
ｐＨ１．６４の氷酢酸／水混合物中にビンドジル粒子を希釈してから硝酸を添加してｐＨ１．９５にすることにより、長尺状ビンドジル１５／７５０ＬＳシリカ系粒子のストック溶液を調製した。イソプロパノールを用いて混合物を２ｗｔ％の無機酸化物の最終濃度にさらに希釈する。すなわち、２ｗｔ％の無機酸化物当量。ビンドジル１５／７５０ＬＳシリカ系は、アクゾ・ノーベル（オランダ）から得た。
【０２０１】
［実施例４：コーティング配合物の調製］
配合物はすべて、蓋付き５００ｍｌ半透明ＨＤＰＥボトル中に作製した。各成分の量は表１に示される。秤量されたコア−シェル溶液及び２−プロパノールを添加してボトルを振盪した。この混合物に無機バインダーを添加してボトルを振盪した。続いて、希釈されたＡｌストック溶液を添加し、最後に、長尺状粒子のストック溶液を添加した。
【０２０２】
［実施例５：サンプルのコーティング］
最大４８時間経過したコーティング配合物を用いてコーティングを作製した。サンプルはすべて、コーティングの作製後４８時間以内に汚した。２．５×１１×１１ｃｍの内部サイズを有する矩形状容器に配合物を充填した。約２００ｇのコーティング配合物を充填した。
【０２０３】
汚し試験に使用したコーティング付きサンプルの作製に使用したコーティング配合物は、最大４８時間経過したものであった。
【０２０４】
使用したガラスは、１０×１０ｃｍプレートにカットされた３．２ｍｍオプチホワイト（Ｏｐｔｉｗｈｉｔｅ）フロートガラスであった。コーティングの適用前にプレートを洗浄して乾燥させた。ディッピング条件は、１８．５〜１９．５℃、相対湿度＜２０％ｒＨであり、ディッピング速度は、表１に示されるように２．５〜５．５ｍｍ／ｓでさまざまであった。使用したオプチホワイトフロートガラスは、オプチホワイトＳであった。
【０２０５】
【表１】
2020518684.tif 000015
【０２０６】
［実施例６：適用コーティング配合物から機能性コーティングへの変換］
６５０℃のオーブン中で３分間加熱することによりコーティング付きサンプルを硬化させた。この処理は、ＰＶソーラーモジュール用カバーガラスに典型的に使用されるテンパリングプロセス時に実現される熱的変換に類似している。
【０２０７】
【表２】
2020518684.tif 000016
【０２０８】
【表３】
2020518684.tif 000017
【０２０９】
汚す前及び汚した後の比較サンプル（サンプル６）の透過率測定の例は、図１に示される。汚れは、透過率を劇的に低減することが観測される。図２には、本発明に係るサンプルの透過率測定が示される。この場合、汚す前及び汚した後の透過率は非常に近い。
【０２１０】
表２から、長尺状粒子が存在する場合、数日超の貯蔵寿命を有する安定なコーティング配合物を達成するために、ｗｔ％で０．３％当量超のＡｌ２Ｏ３を必要とすることが観測される。約１，２％当量のＡｌ２Ｏ３までのアルミナ含有率の場合、Ａｌ２Ｏ３含有率を増加させると光学的性質及びＡＳ性能の増加がもたらされることが観測された（汚れ試験後の損失が少ない）。１，２％から、性質はプラトーに達するように思われる。より高いＡｌ２Ｏ３ローディングでは、９，１％から４３，７％まで光学性能の減少が観測された。一般的には、観測結果は表３にまとめられる。
【０２１１】
【表４】
2020518684.tif 000018
【０２１２】
コア−シェル粒子と無機バインダーとを含有するコーティング配合物では、一様なコーティングをもたらす安定なコーティング配合物が達成されたが、同一コーティング配合物は、長尺状粒子を添加して何日か以内で開始されたコーティング配合物では、不安定になって一様でないコーティング及び沈降をもたらしたことが観測される。この配合物がさらにアルミニウム種を含有すると、得られるコーティング配合物は安定であり、達成されたコーティングは反射防止挙動及び防汚挙動の両方を示した。
【０２１３】
チタン種系及びケイ素種系の無機酸化物バインダーさらにはコア−シェル粒子を含有するコーティング配合物では、長尺状粒子もアルミニウム源も添加しなかった場合、コーティング配合物は不安定で一様でないコーティングをもたらすことが観測された。アルミニウム源を添加することにより、反射防止性を有するコーティングをもたらす安定な配合物が得られた。また長尺状粒子をさらに添加することにより、防汚性が達成された。
【０２１４】
［実施例７：開始ダスト除去］
汚れ除去が開始される風速は、ルーベン・カトリック大学（ＫＵ  Ｌｅｕｖｅｎ）の地理学研究グループ（Ｇｅｏｇｒａｐｈｙ  Ｒｅｓｅａｒｃｈ  Ｇｒｏｕｐ）の密閉環流風洞内でＢｅｌｇｉｕｍ  Ｂｒａｂｒａｎｔｉａｎ黄土を試験ダストとして用いで決定した。クリーンなコーティング付き及び非コーティング付き１００ｍｍ×１００ｍｍ×３ｍｍピルキントン（Ｐｉｌｋｉｎｇ）オプチホワイトガラススライドを風洞の大きな試験セクションの床上に試験セクションの入口から風下５ｍ超の位置に０°のチルト角で水平に配置した。４ｇ／ｍ２のダストを適用した。相対湿度を５８〜６２％に維持する。その後、０ｍ／ｓから８．６ｍ／ｓまで風速を漸次増加させうるセクションにサンプルを移動させた。風速の各工程で、高精度天秤により残留ダスト量を測定し、開始ダスト除去を決定した。図３に結果のプロットが示される。本発明に係るサンプルｚでは、開始ダスト除去は、非コーティング付きサンプル（表１のサンプルＸＸに対応するサンプルｚ）及び市販のＤＳＭ製の反射防止コーティングＴ２と比較して、驚くほどかなり低い風速であることが観測される。表４に結果がまとめられる。
【０２１５】
【表５】
2020518684.tif 000019
【０２１６】
使用したオプチホワイトフロートガラスは、オプチホワイトＳであった。
【０２１７】
［実施例８で使用した光学測定法（以下参照）］
透過率は、Ｏｐｔｏｓｏｌ  Ｔｒａｎｓｐｅｃ  ＶＩＳ−ＮＩＲを用いて４００〜１２００ｎｍで測定した。平均透過率及び最大Ｔ％（最大時λ）を決定した。結果は以下に列挙される。
【０２１８】
［汚れ測定法（汚れ試験）実施例８］
汚れ手順：コーティングの防汚性は、ＫＳＬ  Ｓｔａｕｂｔｅｃｈｎｉｋ  ＧＭＢＨから市販されている石英Ａ４粗砂（１〜２００μｍのさまざまなサイズ）の市販のアリゾナ試験ダストを汚れ媒体として用いてテーバー振動摩耗試験機（モデル６１６０）により試験した。試験される１００×１００ｍｍガラスプレートを最初に脱イオン水及び柔らかい布を用いてクリーニングし、実験室グレードのエタノールで濯ぎ、そして一晩乾燥させた。次いで、ガラスプレートのトップ表面がトレイ内のサンプルホルダーと同一の高さになるように、コーティング付きサンプルをテーバー振動テーブルのトレイ内に配置した。次いで、ブラシを用いて２０ｇのアリゾナ試験ダストを全ガラスプレート上に穏やかに分散させた。汚れ手順（１００サイクル／分のスピードで３００サイクル、１サイクルは円形ドライブディスクの完全回転、すなわち、トレイの１回の完全前進後退運動として定義される）を実施した。次いで、試験サンプルをトレイから取り出し、穏やかにタップしてその表面上の過剰量のサンドを除去した。柔らかい布を用いて試験ガラスプレートのバック側を穏やかにワイプして、プレート下に固着するいずれのダストも除去した。試験環境の相対湿度は４３％ＲＨであり、温度は１９．５℃であった。
【０２１９】
汚れ評価：コーティングの汚れの程度は、Ｏｐｔｏｓｏｌ  Ｔｒａｎｓｐｅｃ  ＶＩＳ−ＮＩＲ分光光度計を用いて測定される汚した後の透過率の相対損失により決定した。その目的で、テーバー振動摩耗試験機により人工的に汚す前及び汚した後の透過率スペクトルを記録した。続いて、４００〜１２００ｎｍにわたる透過率の平均をスペクトルから確率した。記録された４００〜１２００ｎｍにわたるスペクトルの平均透過率値の得られた前後差に基づいて、汚れのレベルに関する結論つまり防汚コーティングの有効性を導出可能であった。
【０２２０】
［実施例８：適用コーティング配合物から機能性コーティングへの変換］
表１に列挙されるコーティング付きサンプルを室温で少なくとも１５分間乾燥させ、その後、６５０℃のオーブン中で３分間加熱することにより硬化させた。
【０２２１】
この処理は、ＰＶソーラーモジュール用カバーガラスに典型的に使用されるテンパリングプロセス時に実現される熱的変換に類似している。光学測定の結果は表５に列挙される。
【０２２２】
【表６】
2020518684.tif 000020
【０２２３】
【表７】
2020518684.tif 000021
【０２２４】
０（ｃｏｍｐ）は非コーティング付きガラスを意味する
＊ＡＳ損失は、同一プレートの汚した後の透過率損失、すなわち、４００〜１２００ｎｍの平均Ｔ％に基づく汚す前のＴ−汚した後のＴである
（ｃｏｍｐ）：比較
【０２２５】
［実施例９：コーティング配合物の調製］
以上の実施例１に記載のようにコア−シェル粒子溶液の調製を行った。以上の実施例２に記載のように無機バインダーの調製を行った。
【０２２６】
［ストック溶液の調製：］
Ａｌ（ＮＯ３）３：イソプロパノール（シグマアルドリッチ（Ｓｉｇｍａ  Ａｌｄｒｉｃｈ）、ロットＫ４６５５６３６６５１５）とメトキシプロパノール（アルファ・エイサー（Ａｌｆａ  Ａｅｓａｒ）、ロットＱ１４Ｃ０２７）との混合物にＡｌ（ＮＯ３）３．９Ｈ２Ｏ（フルカ（Ｆｌｕｋａ）、ロットＳＺＢＧ０８３０Ｖ）を５％の固体含有率で溶解することにより、Ａｌストック溶液を調製した。その後、イソプロパノールを用いて溶液を２ｗｔ％のアルミナ当量にさらに希釈した。
【０２２７】
Ａｌ（ＯｉＰｒ）３：Ａｌストック溶液を次のように調製した：冷水浴中でＭＳＡ（７０％）の添加により脱塩水を酸性化した。次いで、Ａｌ（ＯｉＰｒ）３（アルファ・エイサー、ロットＹ０９Ｄ０１８）を何回かに分けて添加し、粉末がすべて溶解するまで撹拌を続けた。Ａｌ２Ｏ３含有率を２ｗｔ％のアルミナ当量に設定した。
【０２２８】
以上の実施例３に記載のように長尺状ＩＰＡ−ＳＴ−ＵＰ粒子のストック溶液を調製した。
【０２２９】
以上の実施例４に記載のようにコーティング配合物の調製を行った。各成分の量は表６に示される。
【０２３０】
以上の実施例５に記載のようにサンプルのコーティング（コーティング配合物によるガラスのコーティング）を行った。
【０２３１】
表７に示される結果に対して、使用したガラスは、３．２ｍｍオプチホワイトＳフロートガラスであった。ガラスは、１０×１０ｃｍプレートにカットした。コーティングの適用前にプレートを洗浄して乾燥させた。ディッピング条件は、２２．５℃、相対湿度＜３０％ｒＨであり、ディッピング速度は、表６に示されるように４．５〜６．８ｍｍ／ｓでさまざまであった。
【０２３２】
表８に示される結果に対して、インターフロートＭＭガラス（テクスチャーガラス）を使用した。ディッピング速度は、約６００ｎｍの光学的厚さが得られるように設定した
【０２３３】
［適用コーティング配合物から機能性コーティングへの変換］
表６に列挙されるコーティング付きサンプルを室温で少なくとも１５分間乾燥させ、その後、６５０℃のオーブン中で３．５分間加熱することにより硬化させた。この処理は、ＰＶソーラーモジュール用カバーガラスに典型的に使用されるテンパリングプロセス時に実現される熱的変換に類似している。光学測定の結果は表７及び８に列挙される。
【０２３４】
光学測定法：「実施例８で使用した光学測定法」の下にあるものと同一（上記参照）。
【０２３５】
汚れ測定法（汚れ試験）：「汚れ測定法（汚れ試験）実施例８」の下にあるものと同一（上記参照）。
【０２３６】
【表８】
2020518684.tif 000022
【０２３７】
【表９】
2020518684.tif 000023
【０２３８】
【表１０】
2020518684.tif 000024
【図１】
2020518684.tif 000027
【図２】
2020518684.tif 000028
【図３】
2020518684.tif 000029
【図４ａ】
2020518684.tif 000030
【図４ｂ】
2020518684.tif 000031
【図４ｃ】
2020518684.tif 000032
【図４ｄ】
2020518684.tif 000033
【国際調査報告】
2020518684.tif 000034
2020518684.tif 000035
2020518684.tif 000036
2020518684.tif 000037